(57)【要約】  耐久性のある、および／または赤方偏移しているヒドロキシフェニルベンゾトリアゾール紫外線吸収剤（ＵＶＡ）を含む光硬化性被覆配合物は、α−ヒドロキシケトンとビスアシルホスフィンオキシド光開始剤の組み合わせを用いて効果的に光硬化される。光開始剤、ビス（２，４，６−トリメチルベンゾイル）フェニルホスフィンオキシドと１−ヒドロキシシクロヘキシルフェニルケトンの組み合わせが、この目的に特に効果的である。【特許請求の範囲】
【請求項１】
保護被覆膜の形成方法であって、
被覆組成物を紫外線、または日光もしくは日光と同等の光源により照射して、前記組成物を硬化することを含み、
前記被覆組成物が、
ａ）少なくとも１種のエチレン性不飽和重合性化合物と、
ｂ）少なくとも１種の耐久性のある、および／または赤方偏移しているヒドロキシフェニルベンゾトリアゾールＵＶ吸収剤と、
ｃ）
ｉ）少なくとも１種のα−ヒドロキシケトン光開始剤、および
ii）少なくとも１種のビスアシルホスフィンオキシド光開始剤を含む光開始剤の組み合わせ、とを含み、
成分ｂ）の前記ヒドロキシフェニルベンゾトリアゾールが、下記式：
【化１】
2005510355.tif 000022
〔式中、
Ｇ1およびＧ1′は、独立して、水素またはハロゲンであり、
Ｇ2およびＧ2′は、独立して、ハロゲン、ニトロ、シアノ、炭素原子１〜１２個のペルフルオロアルキル、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、Ｅ3ＳＯ−もしくはＥ3ＳＯ2であるか；またはＧ2′は、水素でもあり、
Ｇ3は、水素、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであり；
Ｅ1は、水素、炭素原子１〜２４個の直鎖状もしくは分岐鎖状アルキル、炭素原子２〜２４個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであるか；または、Ｅ1は１もしくは２個のヒドロキシ基で置換されている炭素原子１〜２４個のアルキルであり、
Ｅ1が、炭素原子７〜１５個のフェニルアルキル、フェニル、または炭素原子１〜４個のアルキル１〜４個によりフェニル環で置換されている前記フェニルもしくは前記フェニルアルキルである場合、Ｇ2は、水素であることもでき、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであるか；あるいはＥ2およびＥ2′は、独立して、１個以上の−ＯＨ、−ＯＣＯＥ11、−ＯＥ4、−ＮＣＯ、−ＮＨ2、−ＮＨＣＯＥ11、−ＮＨＥ4もしくは−Ｎ（Ｅ4）2またはそれらの混合物により置換されている炭素原子１〜２４個の前記アルキルもしくは炭素原子２〜１８個の前記アルケニルであり、ここでＥ4は、炭素原子１〜２４個の直鎖状もしくは分岐鎖状アルキルであるか；または１個以上の−Ｏ−、−ＮＨ−もしくは−ＮＥ4−基またはそれらの混合物で中断され、非置換または１個以上の−ＯＨ、−ＯＥ4もしくは−ＮＨ2基またはそれらの混合物で置換されていることができる前記アルキルもしくは前記アルケニルであり、
Ｅ3は、炭素原子１〜２０個のアルキル、炭素原子２〜２０個のヒドロキシアルキル、炭素原子２〜９個のアルコキシカルボニルで置換されているアルキル、炭素原子３〜１８個のアルケニル、炭素原子５〜１２個のシクロアルキル、炭素原子７〜１５個のフェニルアルキル、炭素原子６〜１０個のアリール、あるいは炭素原子１〜４個のアルキル１個もしくは２個または１，１，２，２−テトラヒドロペルフルオロアルキル（ここでペルフルオロアルキル部分は、炭素原子６〜１６個のものである）で置換されている前記アリールであり、
ｎは、１または２であり、
ｎが１の場合、
Ｅ5は、ＯＥ6もしくはＮＥ7Ｅ8であるか、あるいはＥ5は、−ＰＯ（ＯＥ12）2、−ＯＳｉ（Ｅ11）3もしくは−ＯＣＯ−Ｅ11、または−Ｏ−、−Ｓ−もしくは−ＮＥ11で中断され、非置換または−ＯＨもしくは−ＯＣＯ−Ｅ11で置換されていることができる直鎖状もしくは分岐鎖状Ｃ1〜Ｃ24アルキル、非置換または−ＯＨで置換されているＣ5〜Ｃ12シクロアルキル、非置換または−ＯＨで置換されている直鎖状もしくは分岐鎖状Ｃ2〜Ｃ18アルケニル、Ｃ7〜Ｃ15アラルキル、−ＣＨ2−ＣＨＯＨ−Ｅ13またはグリシジルであるか、あるいは
Ｅ5は、−Ｘ−（Ｚ）p−Ｙ−Ｅ15
（ここで、
Ｘは、−Ｏ−または−Ｎ（Ｅ16）−であり、
Ｙは、−Ｏ−または−Ｎ（Ｅ17）−であり、
Ｚは、Ｃ2〜Ｃ12アルキレン、１〜３個の窒素原子、酸素原子もしくはその混合物で中断されているＣ4〜Ｃ12アルキレン、またはそれぞれヒドロキシル基で置換されているＣ3〜Ｃ12アルキレン、ブテニレン、ブチニレン、シクロヘキシレンもしくはフェニレンである）であり、
ｍは、０、１または２であり、
ｐは１であるか、またはＸおよびＹが、それぞれ−Ｎ（Ｅ16）−および−Ｎ（Ｅ17）−である場合、ｐは０でもあり、
Ｅ6は、水素、非置換または１個以上のＯＨ、ＯＥ4もしくはＮＨ2基で置換されている直鎖状もしくは分岐鎖状Ｃ1〜Ｃ24アルキルであるか、あるいは−ＯＥ6は、−（ＯＣＨ2ＣＨ2）wＯＨまたは−（ＯＣＨ2ＣＨ2）wＯＥ21（ここで、ｗは、１〜１２であり、そしてＥ21は、炭素原子１〜１２個のアルキルである）であり、
Ｅ7およびＥ8は、独立して、水素、炭素原子１〜１８個のアルキル、−Ｏ−、−Ｓ−もしくは−ＮＥ11−で中断されている直鎖状もしくは分岐鎖状Ｃ3〜Ｃ18アルキル、Ｃ5〜Ｃ12シクロアルキル、Ｃ6〜Ｃ14アリールまたはＣ1〜Ｃ3ヒドロキシルアルキルであるか、あるいはＥ7およびＥ8は、Ｎ原子と一緒になって、ピロリジン、ピペリジン、ピペラジン、もしくはモルホリン環であり、
Ｅ9は、Ｃ2〜Ｃ8アルキレン、Ｃ4〜Ｃ8アルケニレン、Ｃ4アルキニレン、シクロヘキシレンであるか、−Ｏ−または−ＣＨ2−ＣＨＯＨ−ＣＨ2−Ｏ−Ｅ14−Ｏ−ＣＨ2−ＣＨＯＨ−ＣＨ2−で中断されている直鎖状若しくは分岐鎖状Ｃ4〜Ｃ10アルキレンであり、
Ｅ10は、−Ｏ−、シクロヘキシレンまたは下記式：
【化２】
2005510355.tif 000023
で中断されていることができる直鎖状もしくは分岐鎖状Ｃ2〜Ｃ12アルキレンであるか、あるいは
Ｅ10およびＥ11は、２個の窒素原子と一緒になって、ピペラジン環を形成し、
Ｅ11は、水素、直鎖状もしくは分岐鎖状Ｃ1〜Ｃ18アルキル、Ｃ5〜Ｃ12シクロアルキル、直鎖状もしくは分岐鎖状Ｃ2〜Ｃ18アルキニル、Ｃ6〜Ｃ14アリールまたはＣ7〜Ｃ15アラルキルであり、
Ｅ12は、直鎖状もしくは分岐鎖状Ｃ1〜Ｃ18アルキル、直鎖状もしくは分岐鎖状Ｃ3〜Ｃ18アルケニル、Ｃ5〜Ｃ10シクロアルキル、Ｃ6〜Ｃ16アリールまたはＣ7〜Ｃ15アラルキルであり、
Ｅ13は、Ｈ、−ＰＯ（ＯＥ12）2で置換されている直鎖状もしくは分岐鎖状Ｃ1〜Ｃ18アルキル、非置換またはＯＨ、Ｃ7〜Ｃ15アラルキルもしくは−ＣＨ2ＯＥ12で置換されているフェニルであり、
Ｅ14は、直鎖状もしくは分岐鎖状Ｃ2〜Ｃ8アルキレンであるか、−Ｏ−、シクロアルキレン、アリーレンまたは下記式：
【化３】
2005510355.tif 000024
で中断されている直鎖状もしくは分岐鎖状Ｃ4〜Ｃ10アルキレンであり、
ここで、Ｅ7およびＥ8は、独立して、水素、炭素原子１〜１８個のアルキルであるか、あるいはＥ7およびＥ8は、一緒になって、炭素原子４〜６個のアルキレン、３−オキサペンタメチレン、３−イミノペンタメチレンまたは３−メチルイミノペンタメチレンであり、
Ｅ15は、基−ＣＯ−Ｃ（Ｅ18）＝Ｃ（Ｈ）Ｅ19であるか、またはＹが−Ｎ（Ｅ17）−である場合、Ｅ17と一緒になって、基−ＣＯ−ＣＨ＝ＣＨ−ＣＯ−形成し、ここで、Ｅ18は、水素またはメチルであり、そしてＥ19は、水素、メチルまたは−ＣＯ−Ｘ−Ｅ20であり、ここでＥ20は、水素、Ｃ1〜Ｃ12アルキルまたは下記式：
【化４】
2005510355.tif 000025
（式中、Ｅ1、Ｇ2、Ｘ、Ｚ、ｍおよびｐは、上記と同義である）の基であり、Ｅ16およびＥ17は、互いに独立して、水素、Ｃ1〜Ｃ12アルキル、１〜３個の酸素原子で中断されているＣ3〜Ｃ12アルキルであるか、あるいはシクロヘキシルまたはＣ7〜Ｃ15アラルキルであり、Ｅ16は、また、Ｚがエチレンである場合、Ｅ17と一緒になって、エチレンを形成し、
Ｌは、炭素原子１〜１２個のアルキレン、炭素原子２〜１２個のアルキリデン、ベンジリデン、ｐ−キシリレン、α，α，α′，α′−テトラメチル−ｍ−キシリレンまたはシクロアルキリデンであり、
ｎが２の場合、
Ｇ2のうちの１個が、水素でもあり、そして
Ｅ5は、二価基−Ｏ−Ｅ9−Ｏ−または−Ｎ（Ｅ11）−Ｅ10−Ｎ（Ｅ11）−のうちの１個である〕で示されるものであり、
成分ｉ）のα−ヒドロキシケトン光開始剤が、下記式：
【化５】
2005510355.tif 000026
〔式中、
Ｒ11およびＲ12は、互いに独立して、水素、Ｃ1〜Ｃ6アルキル、フェニル、Ｃ1〜Ｃ6アルコキシ、ＯＳｉＲ16（Ｒ17）2または−Ｏ（ＣＨ2ＣＨ2Ｏ）q−Ｃ1〜Ｃ6アルキルであるか、あるいは
Ｒ11およびＲ12は、それらが結合している炭素原子と一緒になって、シクロヘキシル環を形成し、
ｑは１〜２０の数であり、
Ｒ13は、ＯＨ、Ｃ1〜Ｃ16アルコキシまたは−Ｏ（ＣＨ2ＣＨ2Ｏ）q−Ｃ1〜Ｃ6アルキルであり、
Ｒ14は、水素、Ｃ1〜Ｃ18アルキル、Ｃ1〜Ｃ18アルコキシ、−ＯＣＨ2ＣＨ2−ＯＲ15、基ＣＨ2＝Ｃ（ＣＨ3）−であるか、または下記式：
【化６】
2005510355.tif 000027
（式中、ｌは、２〜１０の数である）であり、
Ｒ15は、水素、−ＣＯＣＨ＝ＣＨ2または−ＣＯＣ（ＣＨ3）＝ＣＨ2であり、そして
Ｒ16およびＲ17は、互いに独立して、Ｃ1〜Ｃ18アルキルまたはフェニルである〕で示されるものであり、
成分ii）のビスアシルホスフィンオキシド光開始剤が、下記式：
【化７】
2005510355.tif 000028
〔式中、
Ｒ50は、Ｃ1〜Ｃ12アルキル、シクロヘキシル、非置換または１〜４個のハロゲンもしくはＣ1〜Ｃ8アルキルで置換されているフェニルであり、
Ｒ51およびＲ52は、互いに独立して、Ｃ1〜Ｃ8アルキルであり、
Ｒ53は、水素またはＣ1〜Ｃ8アルキルであり、そして
Ｒ54は、水素またはメチルである〕で示されるものであることを含む方法。
【請求項２】
ヒドロキシフェニルベンゾトリアゾールが、下記式：
【化８】
2005510355.tif 000029
〔式中、
Ｇ1は、水素であり、
Ｇ2は、水素、シアノ、クロロ、フルオロ、−ＣＦ3、−ＣＯ−Ｇ3、Ｅ3ＳＯ−またはＥ3ＳＯ2−であり、
Ｇ3は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであり、
Ｅ1は、炭素原子７〜１５個のフェニルアルキル、フェニル、または炭素原子１〜４個のアルキル１〜４個によりフェニル環で置換されている前記フェニルもしくは前記フェニルアルキルであり、
Ｅ2は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくはフェニルアルキルであるか；あるいはＥ2は、１個以上の−ＯＨ、−ＯＣＯＥ11、−ＯＥ4、−ＮＣＯ、−ＮＨ2、−ＮＨＣＯＥ11、−ＮＨＥ4もしくは−Ｎ（Ｅ4）2またはそれらの混合物により置換されている炭素原子１〜２４個の前記アルキルもしくは炭素原子２〜１８個の前記アルケニルであり、ここでＥ4は、炭素原子１〜２４個の直鎖状もしくは分岐鎖状アルキルであるか；または１個以上の−Ｏ−、−ＮＨ−もしくは−ＮＥ4−基またはそれらの混合物で中断され、非置換または１個以上の−ＯＨ、−ＯＥ4もしくは−ＮＨ2またはそれらの混合物で置換されることができる前記アルキルもしくは前記アルケニルであるか、
Ｅ3は、炭素原子１〜２０個のアルキル、炭素原子２〜２０個のヒドロキシアルキル、炭素原子３〜１８個のアルケニル、炭素原子５〜１２個のシクロアルキル、炭素原子７〜１５個のフェニルアルキル、炭素原子６〜１０個のアリール、あるいは炭素原子１〜４個のアルキル１もしくは２個または１，１，２，２−テトラヒドロペルフルオロアルキル（ここでペルフルオロアルキル部分は、炭素原子６〜１６個のものである）で置換されている前記アリールであるか、
あるいは
Ｇ1は、水素であり、
Ｇ2は、クロロ、フルオロ、−ＣＦ3、Ｅ3ＳＯ−またはＥ3ＳＯ2−であり、
Ｅ1は、水素または炭素原子1〜２４個の直鎖状もしくは分岐鎖状アルキルであり、
Ｅ2は、上記と同義であり、そして
Ｅ3は、炭素原子１〜７個の直鎖状もしくは分岐鎖状アルキルである〕で示されるものである、請求項１記載の方法。
【請求項３】
ヒドロキシフェニルベンゾトリアゾールが、下記式：
【化９】
2005510355.tif 000030
〔式中、
Ｇ1は、水素であり、
Ｇ2は、−ＣＦ3またはフルオロであり、
Ｅ1は、水素、炭素原子１〜２４個の直鎖状もしくは分岐鎖状アルキル、または炭素原子７〜１５個のフェニルアルキルであり、
Ｅ1が炭素原子７〜１５個のフェニルアルキルである場合、Ｇ2は、水素であることもでき、
Ｅ5は、−ＯＥ6もしくは−ＮＥ7Ｅ8であるか、または
Ｅ5は、−Ｘ−（Ｚ）p−Ｙ−Ｅ15であり、
（ここで、
Ｘは、−Ｏ−または−Ｎ（Ｅ16）−であり、
Ｙは、−Ｏ−または−Ｎ（Ｅ17）−であり、
Ｚは、Ｃ2〜Ｃ12アルキレン、１〜３個の窒素原子、酸素原子もしくはその混合物で中断されているＣ4〜Ｃ12アルキレン、またはそれぞれヒドロキシル基で置換されているＣ3〜Ｃ12アルキレン、ブテニレン、ブチニレン、シクロヘキシレンもしくはフェニレンである）であり、
ｍは０、１、２または３であり、
ｐは１であるか、またはＸおよびＹが、それぞれ−Ｎ（Ｅ16）−および−Ｎ（Ｅ17）−である場合、ｐは０でもあり、
Ｅ15は、基−ＣＯ−Ｃ（Ｅ18）＝Ｃ（Ｈ）Ｅ19であるか、またはＹが−Ｎ（Ｅ17）−である場合、Ｅ17と一緒になって、基−ＣＯ−ＣＨ＝ＣＨ−ＣＯ−を形成し、ここで、Ｅ18は、水素またはメチルであり、そしてＥ19は、水素、メチルまたは−ＣＯ−Ｘ−Ｅ20であり、ここでＥ20は、水素、Ｃ1〜Ｃ12アルキルまたは下記式：
【化１０】
2005510355.tif 000031
の基である〕で示されるものである、請求項１記載の方法。
【請求項４】
ヒドロキシフェニルベンゾトリアゾールが、下記式：
【化１１】
2005510355.tif 000032
〔式中、
Ｇ2は、−ＣＦ3であり、
Ｇ2′は、水素または−ＣＦ3であり、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであり、そして、
Ｌは、炭素原子１〜１２個のアルキレン、炭素原子２〜１２個のアルキリデン、ベンジリデン、ｐ−キシリレン、α，α，α′，α′−テトラメチル−ｍ−キシリレンまたはシクロアルキリデンである〕で示されるものである、請求項１記載の方法。
【請求項５】
ヒドロキシフェニルベンゾトリアゾールが、下記式：
【化１２】
2005510355.tif 000033
〔式中、
Ｇ1は、水素であり、
Ｇ2は、−ＣＦ3であり、
Ｅ1は、炭素原子７〜１５個のフェニルアルキル、フェニル、または炭素原子１〜４個のアルキル１〜４個によりフェニル環で置換されている前記フェニルもしくは前記フェニルアルキルであり、
Ｅ2は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであるか；あるいはＥ2は、１個以上の−ＯＨ、−ＯＣＯＥ11、−ＮＨ2もしくは−ＮＨＣＯＥ11またはそれらの混合物により置換されている炭素原子１〜２４個の前記アルキルもしくは炭素原子２〜１８個の前記アルケニルであるか；または１個以上の−Ｏ−で中断され、非置換または１個以上の−ＯＨで置換されることができる前記アルキルもしくは前記アルケニルであるか、
あるいは
Ｇ1は、水素であり、
Ｇ2は、−ＣＦ3であり、
Ｅ1は、水素、炭素原子４〜２４個の直鎖状もしくは分岐鎖状アルキル、または炭素原子７〜１５個のフェニルアルキルであり、そして
Ｅ2は上記と同義である〕で示されるものである、請求項１記載の方法。
【請求項６】
ヒドロキシフェニルベンゾトリアゾールが、下記式：
【化１３】
2005510355.tif 000034
〔式中、
Ｇ1は、水素であり、
Ｇ2は、−ＣＦ3であり、
Ｅ1は、水素、炭素原子４〜２４個の直鎖状もしくは分岐鎖状アルキル、または炭素原子７〜１５個のフェニルアルキルであり、
Ｅ5は、−ＯＥ6もしくは−ＮＥ7Ｅ8であり、
Ｅ6は、水素、非置換または１個以上のＯＨ基で置換されている直鎖状もしくは分岐鎖状Ｃ1〜Ｃ24アルキルであるか、あるいは−ＯＥ6は、−（ＯＣＨ2ＣＨ2）wＯＨまたは−（ＯＣＨ2ＣＨ2）wＯＥ21（ここで、ｗは、１〜１２であり、そしてＥ21は、炭素原子１〜１２個のアルキルである）であり、
Ｅ7およびＥ8は、独立して、水素、炭素原子１〜１８個のアルキル、−Ｏ−、−Ｓ−もしくは−ＮＥ11−で中断されている直鎖状もしくは分岐鎖状Ｃ3〜Ｃ18アルキル、Ｃ5〜Ｃ12シクロアルキル、Ｃ6〜Ｃ14アリールまたはＣ1〜Ｃ3ヒドロキシアルキルであるか、あるいはＥ7およびＥ8は、Ｎ原子と一緒になって、ピロリジン、ピペリジン、ピペラジン、もしくはモルホリン環である〕で示されるものである、請求項１記載の方法。
【請求項７】
ヒドロキシフェニルベンゾトリアゾールが、下記式：
【化１４】
2005510355.tif 000035
〔式中、
Ｇ2は、−ＣＦ3であり、
Ｇ2′は、水素または−ＣＦ3であり、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであり、そして、
Ｌはメチレンである〕で示されるものである、請求項１記載の方法。
【請求項８】
ヒドロキシフェニルベンゾトリアゾールが、
（ａ）５−トリフルオロメチル−２−（２−ヒドロキシ−３−α−クミル−５−tert−オクチルフェニル）−２Ｈ−ベンゾトリアゾール；
（ｂ）５−トリフルオロメチル−２−（２−ヒドロキシ−５−tert−オクチルフェニル）−２Ｈ−ベンゾトリアゾール；
（ｃ）５−トリフルオロメチル−２−（２−ヒドロキシ−３，５−ジ−tert−オクチルフェニル）−２Ｈ−ベンゾトリアゾール；
（ｄ）２，２′−メチレン−ビス〔６−（５−トリフルオロメチル−２Ｈ−ベンゾトリアゾール−２−イル）−４−tert−オクチルフェノール〕；（ｅ）メチレン−２−〔４−tert−オクチル−６−（２Ｈ−ベンゾトリアゾール−２−イル）フェノール〕２′−〔４−tert−ブチル−６−（５−トリフルオロメチル−２Ｈ−ベンゾトリアゾール−２−イル）フェノール〕；
（ｆ）３−（５−トリフルオロメチル−２Ｈ−ベンゾトリアゾール−２−イル）−５−tert−ブチル−４−ヒドロキシヒドロケイ皮酸；
（ｇ）メチル  ３−（５−トリフルオロメチル−２Ｈ−ベンゾトリアゾール−２−イル）−５−tert−ブチル−４−ヒドロキシヒドロシンナメート；
（ｈ）イソオクチル  ３−（５−トリフルオロメチル−２Ｈ−ベンゾトリアゾール−２−イル）−５−tert−ブチル−４−ヒドロキシヒドロシンナメート；
（ｉ）５−トリフルオロメチル−２−〔２−ヒドロキシ−５−（３−ヒドロキシプロピル）フェニル〕−２Ｈ−ベンゾトリアゾール；
（ｊ）５−ブチルスルホニル−２−（２−ヒドロキシ−３−α−クミル−５−tert−オクチルフェニル）−２Ｈ−ベンゾトリアゾール；
（ｋ）５−オクチルスルホニル−２−（２−ヒドロキシ−３，５−ジ−α−クミルフェニル）−２Ｈ−ベンゾトリアゾール；
（ｌ）５−ドデシルスルホニル−２−（２−ヒドロキシ−３，５−ジ−tert−ブチルフェニル）−２Ｈ−ベンゾトリアゾール；
（ｍ）５−オクチルスルホニル−２−（２−ヒドロキシ−３，５−ジ−tert−オクチルフェニル）−２Ｈ−ベンゾトリアゾール；
（ｎ）５−トリフルオロメチル−２−（２−ヒドロキシ−３−α−クミル−５−tert−ブチルフェニル）−２Ｈ−ベンゾトリアゾール；
（ｏ）５−トリフルオロメチル−２−（２−ヒドロキシ−３−α−クミル−５−ノニルフェニル）−２Ｈ−ベンゾトリアゾール；
（ｐ）５−トリフルオロメチル−２−〔２−ヒドロキシ−３−α−クミル−５−（２−ヒドロキシエチル）フェニル〕−２Ｈ−ベンゾトリアゾール；
（ｑ）５−トリフルオロメチル−２−〔２−ヒドロキシ−３−α−クミル−５−（３−ヒドロキシプロピル）フェニル〕−２Ｈ−ベンゾトリアゾール；
（ｒ）５−トリフルオロメチル−２−（２−ヒドロキシ−３，５−ジ−tert−アミルフェニル）−２Ｈ−ベンゾトリアゾール；
（ｓ）５−トリフルオロメチル−２−（２−ヒドロキシ−３，５−ジ−tert−ブチルフェニル）−２Ｈ−ベンゾトリアゾール；
（ｔ）５−トリフルオロメチル−２−（２−ヒドロキシ−３−ドデシル−５−メチルフェニル）−２Ｈ−ベンゾトリアゾール；
（ｕ）５−トリフルオロメチル−２−〔２−ヒドロキシ−３−tert−ブチル−５−（３−ヒドロキシプロピル）フェニル〕−２Ｈ−ベンゾトリアゾール；
（ｖ）５−トリフルオロメチル−２−〔２−ヒドロキシ−３−tert−ブチル−５−（２−ヒドロキシエチル）フェニル〕−２Ｈ−ベンゾトリアゾール；
（ｗ）５−トリフルオロメチル−２−〔２−ヒドロキシ−５−（２−ヒドロキシエチル）フェニル〕−２Ｈ−ベンゾトリアゾール；
（ｘ）５−トリフルオロメチル−２−（２−ヒドロキシ−３，５−ジ−α−クミルフェニル）−２Ｈ−ベンゾトリアゾール；
（ｙ）５−フルオロ−２−（２−ヒドロキシ−３，５−ジ−α−クミルフェニル）−２Ｈ−ベンゾトリアゾール；
（ｚ）５−ブチルスルホニル−２−（２−ヒドロキシ−３，５−ジ−α−クミルフェニル）−２Ｈ−ベンゾトリアゾール；
（aa）５−ブチルスルホニル−２−（２−ヒドロキシ−３，５−ジ−tert−ブチルフェニル）−２Ｈ−ベンゾトリアゾール；
（bb）５−ブチルスルホニル−２−（２−ヒドロキシ−３，５−ジ−tert−オクチルフェニル）−２Ｈ−ベンゾトリアゾール；
（cc）５−フェニルスルホニル−２−（２−ヒドロキシ−３，５−ジ−tert−ブチルフェニル）−２Ｈ−ベンゾトリアゾール；
（dd）５−クロロ−２−（２−ヒドロキシ−３，５−ジ−α−クミルフェニル）−２Ｈ−ベンゾトリアゾール；
（ee）５−クロロ−２−（２−ヒドロキシ−３−α−クミル−５−tert−オクチルフェニル）−２Ｈ−ベンゾトリアゾール；
（ff）イソオクチル  ３−（５−クロロ−２Ｈ−ベンゾトリアゾール−２−イル）−５−tert−ブチル−４−ヒドロキシヒドロシンナメート；
（gg）２−（２−ヒドロキシ−３−α−クミル−５−tert−オクチルフェニル）−２Ｈ−ベンゾトリアゾール；
（hh）２−（２−ヒドロキシ−３，５−ジ−α−クミル−フェニル）−２Ｈ−ベンゾトリアゾール；
（ii）５−クロロ−２−（２−ヒドロキシ−３，５−ジ−terｔ−ブチルフェニル）−２Ｈ−ベンゾトリアゾール；及び
（jj）５−クロロ−２−（２−ヒドロキシ−３−tert−ブチル−５−メチルフェニル）−２Ｈ−ベンゾトリアゾール
からなる群より選択される、請求項１記載の方法。
【請求項９】
α−ヒドロキシケトン光開始剤において、
Ｒ11およびＲ12が、互いに独立して、水素、Ｃ1〜Ｃ6アルキルまたはフェニルであるか、あるいはＲ11およびＲ12が、それらが結合している炭素原子と一緒になって、シクロヘキシル環を形成し、Ｒ13がＯＨであり、そしてＲ14が、水素、Ｃ1〜Ｃ12アルキル、Ｃ1〜Ｃ12アルコキシ、−ＯＣＨ2ＣＨ2ＯＲ15、−Ｃ（ＣＨ3）＝ＣＨ2であるか、または下記式：
【化１５】
2005510355.tif 000036
である、請求項１記載の方法。
【請求項１０】
α−ヒドロキシケトン光開始剤において、
Ｒ11およびＲ12が、互いに独立して、メチルまたはエチルであるか、あるいはＲ11およびＲ12が、それらが結合している炭素原子と一緒になって、シクロヘキシル環を形成し、Ｒ13が水素であり、そしてＲ14が、水素、Ｃ1〜Ｃ4アルキル、Ｃ1〜Ｃ4アルコキシまたは−ＯＣＨ2ＣＨ2ＯＨである、請求項１記載の方法。 
【請求項１１】
α−ヒドロキシケトン光開始剤が、
α−ヒドロキシシクロヘキシルフェニルケトン、
２−ヒドロキシ−２−メチル−１−フェニルプロパノン、
２−ヒドロキシ−２−メチル−１−（４−イソプロピルフェニル）プロパノン、
２−ヒドロキシ−２−メチル−１−（４−ドデシルフェニル）プロパノン及び
２−ヒドロキシ−２−メチル−１−〔（２−ヒドロキシエトキシ）フェニル〕プロパノン
からなる群より選択される、請求項１記載の方法。
【請求項１２】
ビスアシルホスフィンオキシド光開始剤において、
Ｒ50が、Ｃ2〜Ｃ10アルキル、シクロヘキシル、あるいは非置換または１〜４個のＣ1〜Ｃ4アルキル、ＣｌもしくはＢｒで置換されているフェニルである、請求項１記載の方法。
【請求項１３】
ビスアシルホスフィンオキシド光開始剤において、
Ｒ50が、Ｃ4〜Ｃ12アルキルまたはシクロヘキシルであり、Ｒ51およびＲ52が、互いに独立して、Ｃ1〜Ｃ8アルキルであり、そしてＲ53が、水素またはＣ1〜Ｃ8アルキルである、請求項１記載の方法。
【請求項１４】
ビスアシルホスフィンオキシド光開始剤において、
Ｒ51およびＲ52が、メチルであり、Ｒ53が、水素またはメチルであり、そしてＲ50が、イソブチルまたはフェニルである、請求項１記載の方法。
【請求項１５】
ヒドロキシフェニルベンゾトリアゾールが、被覆組成物の重量に基づき、約０．５重量％〜約５重量％で存在する、請求項１記載の方法。
【請求項１６】
α−ヒドロキシケトン光開始剤が、被覆組成物の重量に基づき、約１重量％〜約７重量％で存在する、請求項１記載の方法。
【請求項１７】
ビスアシルホスフィンオキシド光開始剤が、被覆組成物の重量に基づき、約０．１重量％〜約２重量％で存在する、請求項１記載の方法。
【請求項１８】
α−ヒドロキシケトン成分ｉ）とビスアシルホスフィンオキシド成分ii）の重量比が、約５：１〜約１５：１である、請求項１記載の方法。
【請求項１９】
保護被覆膜の厚さが、約５μ〜約１２５μである、請求項１記載の方法。
【請求項２０】
ａ）少なくとも１種のエチレン性不飽和重合性化合物と、
ｂ）少なくとも１種の耐久性のある、および／または赤方偏移している、請求項１記載のヒドロキシフェニルベンゾトリアゾールＵＶ吸収剤と、
ｃ）
ｉ）少なくとも１個のα−ヒドロキシケトン光開始剤、および
ii）少なくとも１個の請求項１記載のビスアシルホスフィンオキシド光開始剤を含む光開始剤の組み合わせ、とを含む光硬化性被覆組成物。
【発明の詳細な説明】
【技術分野】
【０００１】
本発明は、耐久性のある、および／または赤方偏移しているヒドロキシフェニルベンゾトリアゾール紫外線吸収剤（ＵＶＡ）を含む被覆配合物を、光硬化する方法を目的とする。
【０００２】
耐久性のある、および／または赤方偏移しているヒドロキシフェニルベンゾトリアゾールは、例えば、米国特許第５，９７７，２１９号に開示されている。耐久性のある、および／または赤方偏移しているヒドロキシフェニルベンゾトリアゾールを含む太陽熱制御膜は、米国特許第６，１８７，８４５号および第６，１９１，１９９号に開示されている。
【０００３】
驚くべきことに、耐久性のある、および／または赤方偏移しているヒドロキシフェニルベンゾトリアゾールＵＶ吸収剤を含む光硬化性被覆配合物は、α−ヒドロキシケトンとビスアシルホスフィンオキシド光開始剤の組み合わせを用いて効果的に光硬化される。ＵＶ吸収剤は、光硬化に必要な光を阻止するので、これは驚くべきことである。赤方偏移のためより多くのＵＶ光線を吸収することから、現在のヒドロキシフェニルベンゾトリアゾールのような極めて効果的なＵＶ吸収剤にとって、これは驚くべきことである。
【０００４】
本発明の目的は、高性能の耐久性のある、および／または赤方偏移しているヒドロキシフェニルベンゾトリアゾールＵＶ吸収剤を含む、光硬化された薄い保護被覆を提供することである。
【０００５】
開示されているものは、保護被覆膜の形成方法であって、
被覆組成物を紫外線、または日光もしくは日光と同等の光源により照射して、前記組成物を硬化することを含み、
前記被覆組成物が、
ａ）少なくとも１種のエチレン性不飽和重合性化合物と、
ｂ）少なくとも１種の耐久性のある、および／または赤方偏移しているヒドロキシフェニルベンゾトリアゾールＵＶ吸収剤と、
ｃ）
ｉ）少なくとも１種のα−ヒドロキシケトン光開始剤、および
ii）少なくとも１種のビスアシルホスフィンオキシド光開始剤を含む光開始剤の組み合わせ、とを含み、
成分ｂ）のヒドロキシフェニルベンゾトリアゾールが、下記式：
【０００６】
【化１６】
2005510355.tif 000002
【０００７】
〔式中、
Ｇ1およびＧ1′は、独立して、水素またはハロゲンであり、
Ｇ2およびＧ2′は、独立して、ハロゲン、ニトロ、シアノ、炭素原子１〜１２個のペルフルオロアルキル、−ＣＯＯＧ3、−Ｐ（Ｏ）（Ｃ6Ｈ5）2、−ＣＯ−Ｇ3、−ＣＯ−ＮＨ−Ｇ3、−ＣＯ−Ｎ（Ｇ3）2、−Ｎ（Ｇ3）−ＣＯ−Ｇ3、Ｅ3ＳＯ−もしくはＥ3ＳＯ2−であるか；またはＧ2′は、水素でもあり、
Ｇ3は、水素、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであり；
Ｅ1は、水素、炭素原子１〜２４個の直鎖状もしくは分岐鎖状アルキル、炭素原子２〜２４個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであるか；またはＥ1は、１もしくは２個のヒドロキシ基で置換されている炭素原子１〜２４個のアルキルであり、
Ｅ1が、炭素原子７〜１５個のフェニルアルキル、フェニル、または炭素原子１〜４個のアルキル１〜４個によりフェニル環で置換されている前記フェニルもしくは前記フェニルアルキルであル場合、Ｇ2は、水素であることもでき、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであるか；あるいはＥ2およびＥ2′は、独立して、１個以上の−ＯＨ、−ＯＣＯＥ11、−ＯＥ4、−ＮＣＯ、−ＮＨ2、−ＮＨＣＯＥ11、−ＮＨＥ4もしくは−Ｎ（Ｅ4）2またはそれらの混合物により置換されている炭素原子１〜２４個の前記アルキルもしくは炭素原子２〜１８個の前記アルケニルであり、ここでＥ4は、炭素原子１〜２４個の直鎖状もしくは分岐鎖状アルキルであるか；または１個以上の−Ｏ−、−ＮＨ−もしくは−ＮＥ4−基またはそれらの混合物で中断され、非置換または１個以上の−ＯＨ、−ＯＥ4もしくは−ＮＨ2基またはそれらの混合物で置換されていることができる前記アルキルもしくは前記アルケニルであり、
Ｅ3は、炭素原子１〜２０個のアルキル、炭素原子２〜２０個のヒドロキシアルキル、炭素原子２〜９個のアルコキシカルボニルで置換されているアルキル、炭素原子３〜１８個のアルケニル、炭素原子５〜１２個のシクロアルキル、炭素原子７〜１５個のフェニルアルキル、炭素原子６〜１０個のアリール、あるいは炭素原子１〜４個のアルキル１個もしくは２個、または１，１，２，２−テトラヒドロペルフルオロアルキル（ここでペルフルオロアルキル部分は、炭素原子６〜１６個のものである）で置換されている前記アリールであり、
ｎは、１または２であり、
ｎが1の場合、
Ｅ5は、ＯＥ6もしくはＮＥ7Ｅ8であるか、あるいはＥ5は、−ＰＯ（ＯＥ12）2、−ＯＳｉ（Ｅ11）3もしくは−ＯＣＯ−Ｅ11、または−Ｏ−、−Ｓ−もしくは−ＮＥ11で中断され、非置換または−ＯＨもしくは−ＯＣＯ−Ｅ11で置換されていることができる直鎖状もしくは分岐鎖状Ｃ1〜Ｃ24アルキル、非置換または−ＯＨで置換されているＣ5〜Ｃ12シクロアルキル、非置換または−ＯＨで置換されている直鎖状もしくは分岐鎖状Ｃ2〜Ｃ18アルケニル、Ｃ7〜Ｃ15アラルキル、−ＣＨ2−ＣＨＯＨ−Ｅ13またはグリシジルであるか、あるいは
Ｅ5は、−Ｘ−（Ｚ）p−Ｙ−Ｅ15
（ここで、
Ｘは、−Ｏ−または−Ｎ（Ｅ16）−であり、
Ｙは、−Ｏ−または−Ｎ（Ｅ17）−であり、
Ｚは、Ｃ2〜Ｃ12アルキレン、１〜３個の窒素原子、酸素原子もしくはその混合物で中断されているＣ4〜Ｃ12アルキレン、またはそれぞれヒドロキシル基で置換されているＣ3〜Ｃ12アルキレン、ブテニレン、ブチニレン、シクロヘキシレンもしくはフェニレンである）であり、
ｍは、０、１または２であり、
ｐは１であるか、またはＸおよびＹが、それぞれ−Ｎ（Ｅ16）−および−Ｎ（Ｅ17）−である場合、ｐは０でもあり、
Ｅ6は、水素、非置換または１個以上のＯＨ、ＯＥ4もしくはＮＨ2基で置換されている直鎖状もしくは分岐鎖状Ｃ1〜Ｃ24アルキルであるか、あるいは−ＯＥ6は、−（ＯＣＨ2ＣＨ2）wＯＨまたは−（ＯＣＨ2ＣＨ2）wＯＥ21（ここで、ｗは、１〜１２であり、そしてＥ21は、炭素原子１〜１２個のアルキルである）であり、
Ｅ7およびＥ8は、独立して、水素、炭素原子１〜１８個のアルキル、−Ｏ−、−Ｓ−もしくは−ＮＥ11−で中断されている直鎖状もしくは分岐鎖状Ｃ3〜Ｃ18アルキル、Ｃ5〜Ｃ12シクロアルキル、Ｃ6〜Ｃ14アリールまたはＣ1〜Ｃ3ヒドロキシルアルキルであるか、あるいはＥ7およびＥ8は、Ｎ原子と一緒になって、ピロリジン、ピペリジン、ピペラジン、もしくはモルホリン環であり、
Ｅ9は、Ｃ2〜Ｃ8アルキレン、Ｃ4〜Ｃ8アルケニレン、Ｃ4アルキニレン、シクロヘキシレンであるか、−Ｏ−または−ＣＨ2−ＣＨＯＨ−ＣＨ2−Ｏ−Ｅ14−Ｏ−ＣＨ2−ＣＨＯＨ−ＣＨ2−で中断されている直鎖状若しくは分岐鎖状Ｃ4〜Ｃ10アルキレンであり、
Ｅ10は、−Ｏ−、シクロヘキシレンまたは下記式：
【０００８】
【化１７】
2005510355.tif 000003
【０００９】
で中断されていることができる直鎖状もしくは分岐鎖状Ｃ2〜Ｃ12アルキレンであるか、あるいは
Ｅ10およびＥ11は、２個の窒素原子と一緒になって、ピペラジン環を形成し、
Ｅ11は、水素、直鎖状もしくは分岐鎖状Ｃ1〜Ｃ18アルキル、Ｃ5〜Ｃ12シクロアルキル、直鎖状もしくは分岐鎖状Ｃ2〜Ｃ18アルキニル、Ｃ6〜Ｃ14アリールまたはＣ7〜Ｃ15アラルキルであり、
Ｅ12は、直鎖状もしくは分岐鎖状Ｃ1〜Ｃ18アルキル、直鎖状もしくは分岐鎖状Ｃ3〜Ｃ18アルケニル、Ｃ5〜Ｃ10シクロアルキル、Ｃ6〜Ｃ16アリールまたはＣ7〜Ｃ15アラルキルであり、
Ｅ13は、Ｈ、−ＰＯ（ＯＥ12）2で置換されている直鎖状もしくは分岐鎖状Ｃ1〜Ｃ18アルキル、非置換またはＯＨ、Ｃ7〜Ｃ15アラルキルもしくは−ＣＨ2ＯＥ12で置換されているフェニルであり、
Ｅ14は、直鎖状もしくは分岐鎖状Ｃ2〜Ｃ8アルキレンであるか、−Ｏ−、シクロアルキレン、アリーレンまたは下記式：
【００１０】
【化１８】
2005510355.tif 000004
【００１１】
で中断されている直鎖状もしくは分岐鎖状Ｃ4〜Ｃ10アルキレンであり、
ここで、Ｅ7およびＥ8は、独立して、水素、炭素原子１〜１８個のアルキルであるか、あるいはＥ7およびＥ8は、一緒になって、炭素原子４〜６個のアルキレン、３−オキサペンタメチレン、３−イミノペンタメチレンまたは３−メチルイミノペンタメチレンであり、
Ｅ15は、基−ＣＯ−Ｃ（Ｅ18）＝Ｃ（Ｈ）Ｅ19であるか、またはＹが−Ｎ（Ｅ17）−である場合、Ｅ17と一緒になって、基−ＣＯ−ＣＨ＝ＣＨ−ＣＯ−を形成し、ここで、Ｅ18は、水素またはメチルであり、そしてＥ19は、水素、メチルまたは−ＣＯ−Ｘ−Ｅ20であり、ここでＥ20は、水素、Ｃ1〜Ｃ12アルキルまたは下記式：
【００１２】
【化１９】
2005510355.tif 000005
【００１３】
（式中、Ｅ1、Ｇ2、Ｘ、Ｚ、ｍおよびｐは、上記と同義である）の基であり、Ｅ16およびＥ17は、互いに独立して、水素、Ｃ1〜Ｃ12アルキル、１〜３個の酸素原子で中断されているＣ3〜Ｃ12アルキルであるか、あるいはシクロヘキシルまたはＣ7〜Ｃ15アラルキルであり、Ｅ16は、また、Ｚがエチレンである場合、Ｅ17と一緒になって、エチレンを形成し、
Ｌは、炭素原子１〜１２個のアルキレン、炭素原子２〜１２個のアルキリデン、ベンジリデン、ｐ−キシリレン、α，α，α′，α′−テトラメチル−ｍ−キシリレンまたはシクロアルキリデンであり、
ｎが２の場合、
Ｇ2のうちの１個が、水素でもあり、そして
Ｅ5は、二価基−Ｏ−Ｅ9−Ｏ−または−Ｎ（Ｅ11）−Ｅ10−Ｎ（Ｅ11）−のうちの１個である〕で示されるものであり、
成分ｉ）のα−ヒドロキシケトン光開始剤が、下記式：
【００１４】
【化２０】
2005510355.tif 000006
【００１５】
〔式中、
Ｒ11およびＲ12は、互いに独立して、水素、Ｃ1〜Ｃ6アルキル、フェニル、Ｃ1〜Ｃ6アルコキシ、ＯＳｉＲ16（Ｒ17）2または−Ｏ（ＣＨ2ＣＨ2Ｏ）q−Ｃ1〜Ｃ6アルキルであるか、あるいは
Ｒ11およびＲ12は、それらが結合している炭素原子と一緒になって、シクロヘキシル環を形成し、
ｑは１〜２０の数であり、
Ｒ13は、ＯＨ、Ｃ1〜Ｃ16アルコキシまたは−Ｏ（ＣＨ2ＣＨ2Ｏ）q−Ｃ1〜Ｃ6アルキルであり、
Ｒ14は、水素、Ｃ1〜Ｃ18アルキル、Ｃ1〜Ｃ18アルコキシ、−ＯＣＨ2ＣＨ2−ＯＲ15、基ＣＨ2＝Ｃ（ＣＨ3）−であるか、または下記式：
【００１６】
【化２１】
2005510355.tif 000007
【００１７】
（式中、ｌは、２〜１０の数である）であり、
Ｒ15は、水素、−ＣＯＣＨ＝ＣＨ2または−ＣＯＣ（ＣＨ3）＝ＣＨ2であり、そして
Ｒ16およびＲ17は、互いに独立して、Ｃ1〜Ｃ8アルキルまたはフェニルである〕で示されるものであり、
成分ii）のビスアシルホスフィンオキシド光開始剤が、下記式：
【００１８】
【化２２】
2005510355.tif 000008
【００１９】
〔式中、
Ｒ50は、Ｃ1〜Ｃ12アルキル、シクロヘキシル、非置換または１〜４個のハロゲンもしくはＣ1〜Ｃ8アルキルで置換されているフェニルであり、
Ｒ51およびＲ52は、互いに独立して、Ｃ1〜Ｃ8アルキルであり、
Ｒ53は、水素またはＣ1〜Ｃ8アルキルであり、そして
Ｒ54は、水素またはメチルである〕で示されるものであることを含む方法である。
【００２０】
本発明の耐久性のある、および／または赤方偏移しているヒドロキシフェニルベンゾトリアゾールは、既知であり、米国特許第５，９７７，２１９号、第６，１６６，２１８号、および第６，２６２，１５１号、ならびに米国特許出願第０９／８５１，４５３号、２００１年５月８日出願、および第０９／７７２，２４５号、２００１年１月２９日出願に記載されている（関連する開示は、参照として本明細書に組み込まれる）。
【００２１】
本発明のα−ヒドロキシケトンおよびビスアシルホスフィンオキシド光開始剤は、既知であり、例えば、米国特許第５，９４２，２９０号、第５，５３４，５５９号および第６，０２０，５２８号に記載されている（関連する開示は、参照として本明細書に組み込まれる）。
【００２２】
例えば、ヒドロキシフェニルベンゾトリアゾールは、下記式：
【００２３】
【化２３】
2005510355.tif 000009
【００２４】
〔式中、
Ｇ1は、水素であり、
Ｇ2は、水素、シアノ、クロロ、フルオロ、−ＣＦ3、−ＣＯ−Ｇ3、Ｅ3ＳＯ−またはＥ3ＳＯ2−であり、
Ｇ3は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜４個によりフェニル環で置換されている前記フェニルもしくは前記フェニルアルキルであり、
Ｅ1は、炭素原子７〜１５個のフェニルアルキル、フェニル、または炭素原子１〜４個のアルキル１〜４個によりフェニル環で置換されている前記フェニルもしくは前記フェニルアルキルであり、
Ｅ2は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくはフェニルアルキルであるか；あるいはＥ2は、１個以上の−ＯＨ、−ＯＣＯＥ11、−ＯＥ4、−ＮＣＯ、−ＮＨ2、−ＮＨＣＯＥ11、−ＮＨＥ4もしくは−Ｎ（Ｅ4）2またはそれらの混合物により置換されている炭素原子１〜２４個の前記アルキルもしくは炭素原子２〜１８個の前記アルケニルであり、ここでＥ4は、炭素原子１〜２４個の直鎖状もしくは分岐鎖状アルキルであるか；または１個以上の−Ｏ−、−ＮＨ−もしくは−ＮＥ4−基またはそれらの混合物で中断され、非置換または１個以上の−ＯＨ、−ＯＥ4もしくは−ＮＨ2またはそれらの混合物で置換されることができる前記アルキルもしくは前記アルケニルであるか、
Ｅ3は、炭素原子１〜２０個のアルキル、炭素原子２〜２０個のヒドロキシアルキル、炭素原子３〜１８個のアルケニル、炭素原子５〜１２個のシクロアルキル、炭素原子７〜１５個のフェニルアルキル、炭素原子６〜１０個のアリール、あるいは炭素原子１〜４個のアルキル１もしくは２個または１，１，２，２−テトラヒドロペルフルオロアルキル（ここでペルフルオロアルキル部分は、炭素原子６〜１６個のものである）で置換されている前記アリールであるか、
あるいは
Ｇ1は、水素であり、
Ｇ2は、クロロ、フルオロ、−ＣＦ3、Ｅ3ＳＯ−またはＥ3ＳＯ2−であり、
Ｅ1は、水素または炭素原子1〜２４個の直鎖状もしくは分岐鎖状アルキルであり、
Ｅ2は、上記と同義であり、そして
Ｅ3は、炭素原子１〜７個の直鎖状もしくは分岐鎖状アルキルである〕で示されるものである。
【００２５】
別の実施態様では、ヒドロキシフェニルベンゾトリアゾールＵＶ吸収剤（UVA's）が、下記式：
【００２６】
【化２４】
2005510355.tif 000010
【００２７】
〔式中、
Ｇ1は、水素であり、
Ｇ2は、−ＣＦ3またはフルオロであり、
Ｅ1は、水素、炭素原子1〜２４個の直鎖状もしくは分岐鎖状アルキル、または炭素原子７〜１５個のフェニルアルキルであり、
Ｅ1が炭素原子７〜１５個のフェニルアルキルである場合、Ｇ2は、水素であることもでき、
Ｅ5は、−ＯＥ6もしくは−ＮＥ7Ｅ8であるか、または
Ｅ5は、−Ｘ−（Ｚ）p−Ｙ−Ｅ15であり、
（ここで、
Ｘは、−Ｏ−または−Ｎ（Ｅ16）−であり、
Ｙは、−Ｏ−または−Ｎ（Ｅ17）−であり、
Ｚは、Ｃ2〜Ｃ12アルキレン、１〜３個の窒素原子、酸素原子もしくはその混合物で中断されているＣ4〜Ｃ12アルキレン、またはそれぞれヒドロキシル基で置換されているＣ3〜Ｃ12アルキレン、ブテニレン、ブチニレン、シクロヘキシレンもしくはフェニレンである）であり、
ｍは０、１、２または３であり、
ｐは１であるか、またはＸおよびＹが、それぞれ−Ｎ（Ｅ16）−および−Ｎ（Ｅ17）−である場合、ｐは０でもあり、
Ｅ15は、基−ＣＯ−Ｃ（Ｅ18）＝Ｃ（Ｈ）Ｅ19であるか、またはＹが−Ｎ（Ｅ17）−である場合、Ｅ17と一緒になって、基−ＣＯ−ＣＨ＝ＣＨ−ＣＯ−を形成し、ここで、Ｅ18は、水素またはメチルであり、そしてＥ19は、水素、メチルまたは−ＣＯ−Ｘ−Ｅ20であり、ここでＥ20は、水素、Ｃ1〜Ｃ12アルキルまたは下記式：
【００２８】
【化２５】
2005510355.tif 000011
【００２９】
の基である〕で示されるものである。
【００３０】
更に別の実施態様では、ヒドロキシフェニルベンゾトリアゾールＵＶ吸収剤が、下記式：
【００３１】
【化２６】
2005510355.tif 000012
【００３２】
〔式中、
Ｇ2は、−ＣＦ3であり、
Ｇ2′は、水素または−ＣＦ3であり、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであり、そして、
Ｌは、炭素原子１〜１２個のアルキレン、炭素原子２〜１２個のアルキリデン、ベンジリデン、ｐ−キシリレン、α，α，α′，α′−テトラメチル−ｍ−キシリレンまたはシクロアルキリデンである〕で示されるものである。
【００３３】
別の実施態様では、ヒドロキシフェニルベンゾトリアゾールＵＶ吸収剤が、下記式：
【００３４】
【化２７】
2005510355.tif 000013
【００３５】
〔式中、
Ｇ1は、水素であり、
Ｇ2は、−ＣＦ3であり、
Ｅ1は、炭素原子７〜１５個のフェニルアルキル、フェニル、または炭素原子１〜４個のアルキル１〜４個によりフェニル環で置換されている前記フェニルもしくは前記フェニルアルキルであり、
Ｅ2は、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであるか；あるいはＥ2は、１個以上の−ＯＨ、−ＯＣＯＥ11、−ＮＨ2もしくは−ＮＨＣＯＥ11またはそれらの混合物により置換されている炭素原子１〜２４個の前記アルキルもしくは炭素原子２〜１８個の前記アルケニルであるか；または１個以上の−Ｏ−で中断され、非置換または１個以上の−ＯＨで置換されることができる前記アルキルもしくは前記アルケニルであるか、
あるいは
Ｇ1は、水素であり、
Ｇ2は、−ＣＦ3であり、
Ｅ1は、水素、炭素原子４〜２４個の直鎖状もしくは分岐鎖状アルキル、または炭素原子７〜１５個のフェニルアルキルであり、そして
Ｅ2は上記と同義である〕で示されるものである。
【００３６】
別の実施態様では、ヒドロキシフェニルベンゾトリアゾールＵＶ吸収剤が、下記式：
【００３７】
【化２８】
2005510355.tif 000014
【００３８】
〔式中、
Ｇ1は、水素であり、
Ｇ2は、−ＣＦ3であり、
Ｅ1は、水素、炭素原子４〜２４個の直鎖状もしくは分岐鎖状アルキル、または炭素原子７〜１５個のフェニルアルキルであり、
Ｅ5は、−ＯＥ6もしくは−ＮＥ7Ｅ8であり、
Ｅ6は、水素、非置換または１個以上のＯＨ基で置換されている直鎖状もしくは分岐鎖状Ｃ1〜Ｃ24アルキルであるか、あるいは−ＯＥ6は、−（ＯＣＨ2ＣＨ2）wＯＨまたは−（ＯＣＨ2ＣＨ2）wＯＥ21（ここで、ｗは、１〜１２であり、そしてＥ21は、炭素原子１〜１２個のアルキルである）であり、
Ｅ7およびＥ8は、独立して、水素、炭素原子１〜１８個のアルキル、−Ｏ−、−Ｓ−もしくは−ＮＥ11−で中断されている直鎖状もしくは分岐鎖状Ｃ3〜Ｃ18アルキル、Ｃ5〜Ｃ12シクロアルキル、Ｃ6〜Ｃ14アリールまたはＣ1〜Ｃ3ヒドロキシルアルキルであるか、あるいはＥ7およびＥ8は、Ｎ原子と一緒になって、ピロリジン、ピペリジン、ピペラジン、もしくはモルホリン環である〕で示されるものである。
【００３９】
例えば、ヒドロキシフェニルベンゾトリアゾールは、下記式：
【００４０】
【化２９】
2005510355.tif 000015
【００４１】
〔式中、
Ｇ2は、−ＣＦ3であり、
Ｇ2′は、水素または−ＣＦ3であり、
Ｅ2およびＥ2′は、独立して、炭素原子１〜２４個の直鎖状もしくは分岐鎖状アルキル、炭素原子２〜１８個の直鎖状もしくは分岐鎖状アルケニル、炭素原子５〜１２個のシクロアルキル、炭素原子７〜１５個のフェニルアルキル、フェニル、または炭素原子１〜４個のアルキル１〜３個によりフェニル環で置換されている前記フェニルもしくは前記フェニルアルキルであり、そして、
Ｌはメチレンである〕で示されるものである。 
【００４２】
例えば、ヒドロキシフェニルベンゾトリアゾールＵＶ吸収剤は、
（ａ）５−トリフルオロメチル−２−（２−ヒドロキシ−３−α−クミル−５−tert−オクチルフェニル）−２Ｈ−ベンゾトリアゾール；
（ｂ）５−トリフルオロメチル−２−（２−ヒドロキシ−５−tert−オクチルフェニル）−２Ｈ−ベンゾトリアゾール；
（ｃ）５−トリフルオロメチル−２−（２−ヒドロキシ−３，５−ジ−tert−オクチルフェニル）−２Ｈ−ベンゾトリアゾール；
（ｄ）２，２′−メチレン−ビス〔６−（５−トリフルオロメチル−２Ｈ−ベンゾトリアゾール−２−イル）−４−tert−オクチルフェノール〕；（ｅ）メチレン−２−〔４−tert−オクチル−６−（２Ｈ−ベンゾトリアゾール−２−イル）フェノール〕２′−〔４−tert−ブチル−６−（５−トリフルオロメチル−２Ｈ−ベンゾトリアゾール−２−イル）フェノール〕；
（ｆ）３−（５−トリフルオロメチル−２Ｈ−ベンゾトリアゾール−２−イル）−５−tert−ブチル−４−ヒドロキシヒドロケイ皮酸；
（ｇ）メチル  ３−（５−トリフルオロメチル−２Ｈ−ベンゾトリアゾール−２−イル）−５−tert−ブチル−４−ヒドロキシヒドロシンナメート；
（ｈ）イソオクチル  ３−（５−トリフルオロメチル−２Ｈ−ベンゾトリアゾール−２−イル）−５−tert−ブチル−４−ヒドロキシヒドロシンナメート；
（ｉ）５−トリフルオロメチル−２−〔２−ヒドロキシ−５−（３−ヒドロキシプロピル）フェニル〕−２Ｈ−ベンゾトリアゾール；
（ｊ）５−ブチルスルホニル−２−（２−ヒドロキシ−３−α−クミル−５−tert−オクチルフェニル）−２Ｈ−ベンゾトリアゾール；
（ｋ）５−オクチルスルホニル−２−（２−ヒドロキシ−３，５−ジ−α−クミルフェニル）−２Ｈ−ベンゾトリアゾール；
（ｌ）５−ドデシルスルホニル−２−（２−ヒドロキシ−３，５−ジ−tert−ブチルフェニル）−２Ｈ−ベンゾトリアゾール；
（ｍ）５−オクチルスルホニル−２−（２−ヒドロキシ−３，５−ジ−tert−オクチルフェニル）−２Ｈ−ベンゾトリアゾール；
（ｎ）５−トリフルオロメチル−２−（２−ヒドロキシ−３−α−クミル−５−tert−ブチルフェニル）−２Ｈ−ベンゾトリアゾール；
（ｏ）５−トリフルオロメチル−２−（２−ヒドロキシ−３−α−クミル−５−ノニルフェニル）−２Ｈ−ベンゾトリアゾール；
（ｐ）５−トリフルオロメチル−２−〔２−ヒドロキシ−３−α−クミル−５−（２−ヒドロキシエチル）フェニル〕−２Ｈ−ベンゾトリアゾール；
（ｑ）５−トリフルオロメチル−２−〔２−ヒドロキシ−３−α−クミル−５−（３−ヒドロキシプロピル）フェニル〕−２Ｈ−ベンゾトリアゾール；
（ｒ）５−トリフルオロメチル−２−（２−ヒドロキシ−３，５−ジ−tert−アミルフェニル）−２Ｈ−ベンゾトリアゾール；
（ｓ）５−トリフルオロメチル−２−（２−ヒドロキシ−３，５−ジ−tert−ブチルフェニル）−２Ｈ−ベンゾトリアゾール；
（ｔ）５−トリフルオロメチル−２−（２−ヒドロキシ−３−ドデシル−５−メチルフェニル）−２Ｈ−ベンゾトリアゾール；
（ｕ）５−トリフルオロメチル−２−〔２−ヒドロキシ−３−tert−ブチル−５−（３−ヒドロキシプロピル）フェニル〕−２Ｈ−ベンゾトリアゾール；
（ｖ）５−トリフルオロメチル−２−〔２−ヒドロキシ−３−tert−ブチル−５−（２−ヒドロキシエチル）フェニル〕−２Ｈ−ベンゾトリアゾール；
（ｗ）５−トリフルオロメチル−２−〔２−ヒドロキシ−５−（２−ヒドロキシエチル）フェニル〕−２Ｈ−ベンゾトリアゾール；
（ｘ）５−トリフルオロメチル−２−（２−ヒドロキシ−３，５−ジ−α−クミルフェニル）−２Ｈ−ベンゾトリアゾール；
（ｙ）５−フルオロ−２−（２−ヒドロキシ−３，５−ジ−α−クミルフェニル）−２Ｈ−ベンゾトリアゾール；
（ｚ）５−ブチルスルホニル−２−（２−ヒドロキシ−３，５−ジ−α−クミルフェニル）−２Ｈ−ベンゾトリアゾール；
（aa）５−ブチルスルホニル−２−（２−ヒドロキシ−３，５−ジ−tert−ブチルフェニル）−２Ｈ−ベンゾトリアゾール；
（bb）５−ブチルスルホニル−２−（２−ヒドロキシ−３，５−ジ−tert−オクチルフェニル）−２Ｈ−ベンゾトリアゾール；
（cc）５−フェニルスルホニル−２−（２−ヒドロキシ−３，５−ジ−tert−ブチルフェニル）−２Ｈ−ベンゾトリアゾール；
（dd）５−クロロ−２−（２−ヒドロキシ−３，５−ジ−α−クミルフェニル）−２Ｈ−ベンゾトリアゾール；
（ee）５−クロロ−２−（２−ヒドロキシ−３−α−クミル−５−tert−オクチルフェニル）−２Ｈ−ベンゾトリアゾール；
（ff）イソオクチル  ３−（５−クロロ−２Ｈ−ベンゾトリアゾール−２−イル）−５−tert−ブチル−４−ヒドロキシヒドロシンナメート；
（gg）２−（２−ヒドロキシ−３−α−クミル−５−tert−オクチルフェニル）−２Ｈ−ベンゾトリアゾール；
（hh）２−（２−ヒドロキシ−３，５−ジ−α−クミル−フェニル）−２Ｈ−ベンゾトリアゾール；
（ii）５−クロロ−２−（２−ヒドロキシ−３，５−ジ−terｔ−ブチルフェニル）−２Ｈ−ベンゾトリアゾール；及び
（jj）５−クロロ−２−（２−ヒドロキシ−３−tert−ブチル−５−メチルフェニル）−２Ｈ−ベンゾトリアゾール
からなる群より選択される化合物である。
【００４３】
興味深いα−ヒドロキシケトン光開始剤は、Ｒ11およびＲ12が、互いに独立して、水素、Ｃ1〜Ｃ6アルキルまたはフェニルであるか、あるいはＲ11およびＲ12が、それらが結合している炭素原子と一緒になって、シクロヘキシル環を形成し、Ｒ13がＯＨであり、そしてＲ14が、水素、Ｃ1〜Ｃ12アルキル、Ｃ1〜Ｃ12アルコキシ、−ＯＣＨ2ＣＨ2ＯＲ15、−Ｃ（ＣＨ3）＝ＣＨ2であるか、または下記式：
【００４４】
【化３０】
2005510355.tif 000016
【００４５】
である、ものである。
【００４６】
例えば、α−ヒドロキシケトン光開始剤として適切なものは、Ｒ11およびＲ12が、互いに独立して、メチルまたはエチルであるか、あるいはＲ11およびＲ12が、それらが結合している炭素原子と一緒になって、シクロヘキシル環を形成し、Ｒ13が水素であり、そしてＲ14が、水素、Ｃ1〜Ｃ4アルキル、Ｃ1〜Ｃ4アルコキシまたは−ＯＣＨ2ＣＨ2ＯＨである、ものである。 
【００４７】
例えば、適切なα−ヒドロキシケトン光開始剤は、
α−ヒドロキシシクロヘキシルフェニルケトン、
２−ヒドロキシ−２−メチル−１−フェニルプロパノン、
２−ヒドロキシ−２−メチル−１−（４−イソプロピルフェニル）プロパノン、
２−ヒドロキシ−２−メチル−１−（４−ドデシルフェニル）プロパノン及び
２−ヒドロキシ−２−メチル−１−〔（２−ヒドロキシエトキシ）フェニル〕プロパノン
である。
【００４８】
本発明のα−ヒドロキシケトン光開始剤は、例えば、Irgacure（登録商標）184としてCiba Specialty Chemicalsから入手可能である、α−ヒドロキシシクロヘキシルフェニルケトンである。
【００４９】
例えば、ビスアシルホスフィンオキシド光開始剤において、Ｒ50は、Ｃ2〜Ｃ10アルキル、シクロヘキシル、あるいは非置換または１〜４個のＣ1〜Ｃ4アルキル、ＣｌもしくはＢｒで置換されているフェニルである。
【００５０】
別の実施態様では、Ｒ50は、Ｃ3〜Ｃ8アルキル、シクロヘキシル、あるいは非置換またはＣ1〜Ｃ4アルキルにより２−，３−，４−若しくは２，５−位置で置換されているフェニルである。 
【００５１】
例えば、Ｒ50は、Ｃ4〜Ｃ12アルキルまたはシクロヘキシルであり、Ｒ51およびＲ52は、互いに独立して、Ｃ1〜Ｃ8アルキルであり、そしてＲ53は、水素またはＣ1〜Ｃ8アルキルである。
【００５２】
例えば、Ｒ51およびＲ52は、Ｃ1〜Ｃ4アルキルであり、そしてＲ53は、水素またはＣ1〜Ｃ4アルキルである。
【００５３】
別の実施態様では、Ｒ51およびＲ52は、メチルであり、Ｒ53は、水素またはメチルであり、そしてＲ50は、イソブチルまたはフェニルである。
【００５４】
例えば、Ｒ51、Ｒ52およびＲ53はメチルである。
【００５５】
別の実施態様では、Ｒ51、Ｒ52およびＲ53は、メチルであり、そしてＲ54は、水素である。
【００５６】
別の実施態様では、Ｒ50は、Ｃ3〜Ｃ8アルキルである。
【００５７】
例えば、Ｒ50はイソブチルである。
【００５８】
例えば、Ｒ50は、フェニルである。
【００５９】
本発明のビスアシルホスフィンオキシド光開始剤は、例えば、Ciba Specialty Chemicalsから入手可能である、Irgacure（登録商標）819、ビス（２，４，６−トリメチルベンゾイル）−フェニルホスフィンオキシドである。
【００６０】
直鎖状もしくは分岐鎖状アルキルは、例えば、メチル、エチル、プロピル、イソプロピル、ブチル、イソブチル、sec−ブチル、tert−ブチル、ペンチル、イソペンチル、ヘキシル、ヘプチル、オクチル、ノニル、デシルまたはドデシルである。  
【００６１】
本発明のヒドロキシフェニルベンゾトリアゾールは、被覆組成物の重量に基づき、約０．５重量％〜約５重量％で使用される。例えば、本発明のヒドロキシフェニルベンゾトリアゾールは、被覆組成物の重量に基づき、約０．５重量％〜約４重量％、約０．５重量％〜約３重量％、約０．５重量％〜約２重量％または約０．５重量％から約１重量％で使用される。例えば、本発明のヒドロキシフェニルベンゾトリアゾールは、被覆組成物の重量に基づき、約１重量％〜約５重量％、約２重量％〜約５重量％、約３重量％〜約５重量％または約４重量％から約５重量％で使用される。例えば、本発明のヒドロキシフェニルベンゾトリアゾールは、被覆配合物の重量に基づき、約１重量％〜約４．５重量％または約２重量％〜約４重量％で使用される。 
【００６２】
α−ヒドロキシケトン光開始剤は、被覆組成物の重量に基づき、約１重量％〜約７重量％で本発明の被覆組成物に存在する。例えば、α−ヒドロキシケトン光開始剤は、被覆配合物の重量に基づき、約１重量％〜約２重量％、約１重量％〜約３重量％、約１重量％〜約４重量％、約１重量％〜約５重量％または約１重量％〜約６重量％で存在する。例えば、α−ヒドロキシケトン光開始剤は、被覆組成物の重量に基づき、約２重量％〜約７重量％、約３重量％〜約７重量％、約４重量％〜約７重量％、約５重量％〜約７重量％または約６重量％〜約７重量％で存在する。例えば、α−ヒドロキシケトン光開始剤は、被覆組成物の重量に基づき、約２重量％〜約６重量％、または約３重量％〜約５重量％で存在する。
【００６３】
本発明のビスアシルホスフィンオキシド光開始剤は、被覆組成物の重量に基づき、約０．１重量％〜約２重量％で使用される。例えば、本発明のビスアシルホスフィンオキシド光開始剤は、被覆配合物の重量に基づき、約０．１重量％〜約１．５重量％、約０．１重量％〜約１重量％または約０．１重量％〜約０．５重量％で使用される。例えば、本発明のビスアシルホスフィンオキシド光開始剤は、被覆組成物の重量に基づき、約０．２重量％〜２重量％、約０．５重量％〜約２重量％または約０．７重量％〜約２重量％で使用される。例えば、本発明のビスアシルホスフィンオキシド光開始剤は、被覆組成物の重量に基づき、約０．２重量％〜約１．５重量％または約０．５重量％〜約１重量％で使用される。
【００６４】
α−ヒドロキシケトン光開始剤は、例えば、ビスアシルホスフィンオキシド光開始剤の過剰量において使用される。
【００６５】
α−ヒドロキシケトンとビスアシルホスフィンオキシドの重量比は、例えば、約５：１〜約１５：１である。例えば、α−ヒドロキシケトンとビスアシルホスフィンオキシドの重量比は、約５：１〜約１２：１、約５：１〜約１０：１、約５：１〜約９：１、約５：１〜約８：１、または約５：１〜約７：１である。例えば、α−ヒドロキシケトンとビスアシルホスフィンオキシドの重量比は、約７：１〜約１５：１、約８：１〜約１５：１、約９：１〜約１５：１、約１０：１〜約１５：１、または約１２：１〜約１５：１である。例えば、α−ヒドロキシケトンとビスアシルホスフィンオキシドの重量比は、約７：１〜約１２：１、または約８：１〜約１１：１である。
【００６６】
本発明の被覆の効果的な硬化は、α−ヒドロキシケトン光開始剤のみにより可能である。
【００６７】
エチレン性不飽和重合性化合物は、１個または１個以上のオレフィン二重結合を有することができる。これらは、低分子化合物（モノマー）または高分子化合物（オリゴマー）であってよい。 
【００６８】
１個の二重結合を有するモノマーの典型的な例は、アルキルもしくはヒドロキシアルキルアクリラートまたはメタクリラートであり、例えば、メチル、エチル、ブチル、２−エチルヘキシルおよび２−ヒドロキシエチルアクリラート、アクリル酸イソボルニル、ならびにメタクリル酸メチルおよびエチルである。これらのモノマーの更なる例は、アクリロニトリル、アクリルアミド、メタクリルアミド、Ｎ−置換（メタ）アクリルアミド、酢酸ビニルのようなビニルエステル、イソブチルビニルエーテルのようなビニルエーテル、スチレン、アルキルスチレン、ハロスチレン、Ｎ−ビニルピロリドン、塩化ビニルおよび塩化ビニリデンである。
【００６９】
２個以上の二重結合を有するモノマーの例は、エチレングリコールジアクリラート、プロピレングリコールジアクリラート、ネオペンチルグリコールジアクリラート、ヘキサメチレングリコールジアクリラート、ビスフェノールＡジアクリラート、４，４′−ビス（２−アクリロイルオキシエトキシ）ジフェニルプロパン、トリメチロールプロパントリアクリラート、ペンタエリトリトールトリアクリラートおよびテトラアクリラート、ペンタエリトリトールジビニルエーテル、アクリル酸ビニル、ジビニルベンゼン、コハク酸ジビニル、フタル酸ジアリル、リン酸トリアリル、イソシアヌル酸トリアリルまたはトリス（２−アクリロイルエチル）イソシアヌラートである。高分子量（オリゴマー）ポリ不飽和化合物の例は、アクリル化エポキシ樹脂、アクリル化ポリエーテル、アクリル化ポリウレタンおよびアクリル化ポリエステルである。不飽和オリゴマーの更なる例は、通常、マレイン酸、フタル酸および１個以上のジオールから調製され、約５００を超える分子量を有する不飽和ポリエステル樹脂である。この種類の不飽和オリゴマーは、プレポリマーとしても知られている。
【００７０】
不飽和化合物の典型的な例は、エチレン性不飽和カルボン酸のエステルおよびポリオールまたはポリエポキシド、ならびにエチレン性不飽和基を鎖もしくは側基に有するポリマーであり、不飽和ポリエステル、ポリアミドおよびポリウレタン、ならびにそれらのコポリマー、ポリブタンジエンとブタンジエンのコポリマー、ポリイソプレンとイソプレンのコポリマー、（メタ）アクリル基を側鎖に有するポリマーおよびコポリマー、ならびにそのようなポリマーの１個以上の混合物が含まれる。
【００７１】
不飽和カルボン酸の例示は、アクリル酸、メタクリル酸、クロトン酸、イタコン酸、ケイ皮酸、不飽和脂肪酸、例えば、リノレン酸もしくはオレン酸である。
【００７２】
適切なポリオールは、芳香族、脂肪族および脂環式ポリオールである。芳香族ポリオールは、典型的には、ヒドロキノン、４，４′−ジヒドロキシジフェニル、２，２−ビス（４−ヒドロキシフェニル）プロパン、ならびにノボラックおよびクレゾールである。  ポリエポキシドには、前述のポリオールに基づくもの、例えば、芳香族ポリオールおよびエピクロロヒドリンに基づくものが含まれる。更なる適切なポリオールは、ヒドロキシル基をポリマー鎖または側基に有するポリマーおよびコポリマーであり、例えば、ポリビニルアルコールおよびそのコポリマー、またはヒドロキシアルキルポリメタクリラートもしくはそのコポリマーである。他の適切なポリオールは、ヒドロキシル末端基を有するオリゴエステルである。
【００７３】
脂肪族および脂環式ポリオールの例示は、例えば炭素原子２〜１２個を有するアルキレンジオールであり、エチレングリコール、１，２−または１，３−プロパンジオール、１，２−、１，３−または１，４−ブタンジオール、ペンタンジオール、ヘキサンジオール、オクタンジオール、ドデカンジオール、ジエチレングリコール、トリエチレングリコール、例えば２００〜１５００の分子量を有するポリエチレングリコール、１，３−シクロペンタンジオール、１，２−、１，３−または１，４−シクロヘサンジオール、１，４−ジヒドロキシメチルシクロヘキサン、グリセロール、トリス（β−ヒドロキシエチル）アミン、トリメチロールエタン、トリメチロールプロパン、ペンタエリトリトール、ジペンタエリトリトールおよびソルビトールが含まれる。
【００７４】
ポリオールは、１個または異なる不飽和カルボン酸により部分的に、または完全にエステル化されていてよく、この場合、部分エステルの遊離ヒドロキシル基は改質されている、例えば、エーテル化、または他のカルボン酸によりエステル化されていることができる。
【００７５】
エステルの例示は下記である：トリメチロールプロパントリアクリラート、トリメチロールエタントリアクリラート、トリメチロールプロパントリメタクリラート、トリメチルロールエタントリメタクリラート、テトラメチレングリコールジメタクリラート、トリエチレングリコールジメタクリラート、テトラエチレングリコールジアクリラート、ペンタエリトリトールジアクリラート、ペンタエリトリトールトリアクリラート、ペンタエリトリトールテトラアクリラート、ジペンタエリトリトールジアクリラート、ジペンタエリトリトールトリアクリラート、ジペンタエリトリトールテトラアクリラート、ジペンタエリトリトールペンタアクリラート、ジペンタエリトリトールヘキサアクリラート、トリペンタエリトリトールオクタアクリラート、ペンタエリトリトールジメタクリラート、ペンタエリトリトールトリメタクリラート、ジペンタエリトリトールジメタクリラート、ジペンタエリトリトールテトラメタクリラート、トリペンタエリトリトールオクタメタクリラート、ペンタエリトリトールジイタコナート、ジペンタエリトリトールトリスイタコナート、ジペンタエリトリトールペンタイタコナート、ジペンタエリトリトールヘキサイタコナート、エチレングリコールジアクリラート、１，３−ブタンジオールジアクリラート、１，３−ブタンジオールジメタクリラート、１，４−ブタンジオールジイタコナート、ソルビトールトリアクリラート、ソルビトールテトラアクリラート、ペンタエリトリトール改質トリアクリラート、ソルビトールテトラメタクリラート、ソルビトールペンタアクリラート、ソルビトールヘキサアクリラート、オリゴエステルアクリラートおよびメタクリラート、グリセロールジアクリラートおよびトリアクリラート、１，４−シクロヘキサンジアクリラート、２００〜１５００の分子量を有するポリエチレングリコールのビスアクリラートおよびビスメタクリラート、またはこれらの混合物。多官能化モノマーおよびオリゴマーは、例えば、UCB Chemicals, Smyrna, GeorgiaおよびSartomer, Exton, Pennsylvaniaから入手可能である。
【００７６】
また、適切なエチレン性不飽和重合性化合物は、例えば２〜６個、例えば２〜４個のアミノ基を有する芳香族、脂環式および脂肪族ポリアミンの同一または異なる不飽和カルボン酸のアミドでもある。そのようなポリアミンの例は、エチレンジアミン、１，２−または１，３−プロピレンジアミン、１，２−、１，３−または１，４−ブチレンジアミン、１，５−ペンチレンジアミン、１，６−ヘキシレンジアミン、オクチレンジアミン、ドデシレンジアミン、１，４−ジアミノシクロヘキサン、イソホロンジアミン、フェニレンジアミン、ビスフェニレンジアミン、ビス（β−アミノエチル）エーテル、ジエチレントリアミン、トリエチレンテトラアミン、ビス（β−アミノエトキシ）エタンまたはビス（β−アミノプロポキシ）エタンである。他の適切なポリアミンは、追加のアミノ基を側鎖に有することができるポリマーおよびコポリマー、ならびにアミノ末端基を有するオリゴアミドである。
【００７７】
そのような不飽和アミドの例は下記である：メチレンビスアクリルアミド、１，６−ヘキサメチレンビスアクリルアミド、ジエチレントリアミントリスメタクリルアミド、ビス（メタクリルアミドプロポキシ）エタン、β−メタクリルアミドエチルメタクリラート、Ｎ−〔（β−ヒドロキシエトキシ）エチル〕アクリルアミド。 
【００７８】
適切な不飽和ポリエステルおよびポリアミドは、典型的に、マレイン酸およびジオールまたはジアミンから誘導される。マレイン酸は、フマル酸、イタコン酸、シトラコン酸、メサコン酸またはクロロマレイン酸のような他のジカルボン酸により部分的に置き換えることができる。ポリエステルの反応性を制御し、架橋密度に影響を及ぼし、したがって生成物の特性に影響を及ぼすために、不飽和ジカルボン酸に加えて、異なる量のフタル酸、イソフタル酸、テレフタル酸、テトラヒドロフタル酸、コハク酸またはアジピン酸のような飽和ジカルボン酸を使用することが可能である。不飽和ポリエステルは、スチレンのようなエチレン性不飽和コモノマーと一緒に使用することができる。また、ポリエステルおよびポリアミドは、ジカルボン酸およびエチレン性不飽和ジオールまたはジアミンから、特に、典型的に６〜２０個の炭素原子を有する長鎖のものから誘導されることができる。ポリウレタンは、典型的に、飽和または不飽和ジイソシアナート、ならびに不飽和および飽和ジオールから誘導されるものである。
【００７９】
適切なアクリル酸ポリエステルまたはアクリル化ポリエステルは、オリゴマー、典型的にはエポキシド、ウレタン、ポリエーテルまたはポリエステルを、アクリル酸ヒドロキシエチルまたはアクリル酸ヒドロキシプロピルのようなアクリラートと反応させて得られる。
【００８０】
ポリブタジエンおよびポリイソプレン、ならびにそのコポリマーは既知である。適切なコモノマーには、エチレン、プロペン、ブテン、ヘキセン、(メタ）アクリラート、アクリロニトリル、スチレンまたは塩化ビニルのようなオレフィンが含まれる。(メタ）アクリラート基を側鎖に有するポリマーも既知である。これらは、典型的には、ノボラックに基づくエポキシ樹脂と（メタ）アクリル酸との反応生成物、（メタ）アクリル酸でエステル化されたポリビニルアルコールもしくはそのヒドロキシアルキル誘導体のホモ−またはコポリマー、あるいはヒドロキシアルキル（メタ）アクリラートでエステル化された（メタ）アクリラートのホモ−およびコポリマーであることができる。
【００８１】
モノマーは、例えば、アルキル−もしくはヒドロキシアルキルアクリラートまたはメタクリラート、スチレン、エチレングリコールジアクリラート、プロピレングリコールジアクリラート、ネオペンチルグリコールジアクリラート、ヘキサメチレングリコールジアクリラートもしくはビスフェノールＡジアクリラート、４，４′−ビス（２−アクリロイルオキシエトキシ）ジフェニルプロパン、トリメチロールプロパントリアクリラート、ペンタエリトリトールトリアクリラートもしくはテトラアクリラート、例えば、アクリラート、スチレン、ヘキサメチレングリコールもしくはビスフェノールＡジアクリラート、４，４′−ビス（２−アクリロイルオキシエトキシ）ジフェニルプロパンまたはトリメチロールプロパントリアクリラートである。
【００８２】
オリゴマーポリ不飽和化合物は、マレイン酸、フマル酸、フタル酸および１個または１個以上のジオールから調製され、典型的に約５００〜３０００の分子量を有する、例えば、アクリル酸ポリエステルまたは不飽和ポリエステル樹脂である。
【００８３】
不飽和カルボン酸は、例えば、アクリル酸およびメタクリル酸である。
【００８４】
光重合性化合物は、それ自体またはあらゆる所望の混合物で使用される。ポリオール（メタ）アクリラートの混合物の使用が適切である。
【００８５】
結合剤を不飽和光重合性化合物に加えることもできる。結合剤の添加は、光重合性化合物が液体または粘性物質である場合、特に有用である。結合剤の量は、組成物の全体に基づき、５〜９５重量％、例えば、１０〜９０重量％、例えば、４０〜９０重量％であることができる。結合剤の選択は、使用分野、ならびに組成物の水性および有機溶媒系中で展開する能力、支持体への接着性および酸素に対する感受性のような所望の特性に左右される。
【００８６】
適切な結合剤は、典型的に約５，０００〜２，０００，０００、例えば、１０，０００〜１，０００，０００の分子量を有するポリマーである。  例示は下記である：メタクリル酸メチル／アクリル酸エチル／メタクリル酸のコポリマー、ポリ（メタクリル酸アルキル）、ポリ（アクリル酸アルキル）を含むアクリラートおよびメタクリラートのホモ−およびコポリマー；酢酸セルロール、アセト酪酸セルロース、メチルセルロース、エチルセルロースのようなセルロースエステルおよびエーテル；ポリビニルブチラ−ル、ポリビニルホルマール、環化生ゴム、例えば、ポリエチレンオキシド、ポリプロピレンオキシド、ポリテトラヒドロフランのようなポリエーテル；ポリスチレン、ポリカルボナート、ポリウレタン、塩素化ポリオレフィン、ポリ塩化ビニル、塩化ビニル／塩化ビニリデンのコポリマー、塩化ビニリデンとアクリロニトリルと、メタクリル酸メチルと、酢酸ビニルとのコポリマー、酢酸ポリビニル、コポリ（エチレン／酢酸ビニル）、ポリカプロラクタムおよびポリ（ヘキサメチレンアジパミド）のようなポリマー、ポリ（エチレングリコールテレフタラート）およびポリ(ヘキサメチレングリコールスクシナート）のようなポリエステル。
【００８７】
不飽和化合物は、非光重合性膜形成成分と混合して使用することもできる。これらの成分は、物理的に乾燥させたポリマーであるか、または有機溶媒、例えばニトロセルロースもしくはアセト酪酸セルロース中のその溶液であることができる。光重合性不飽和モノマーは、ラジカルカチオン硬化性ブレンドのようなラジカルイオン硬化性ブレンドの成分であることができる。また、重要なものは、粉末被覆、積層物、特定の接着剤およびコンフォーマルコーティングで使用されるような熱および光誘導硬化サイクルの両方を受ける系である。
【００８８】
更なる不飽和モノマーを追加的に含有する、プレポリマーとポリ不飽和モノマーの混合物は、塗料系において頻繁に使用されている。この場合のプレポリマーは、主に塗膜の特性を決定し、それを変えることにより、当業者は、硬化皮膜の特性に影響を与えることができる。ポリ不飽和モノマーは、塗膜を不溶性にする架橋剤として作用する。モノ不飽和モノマーは、反応性希釈剤として作用し、その助けにより、溶媒を使用することなく粘性を低下させる。更に、硬化速度、架橋密度および表面特性のような硬化組成物の特性は、モノマーの選択により左右される。
【００８９】
不飽和ポリエステル樹脂は、通常、モノ不飽和モノマー、例えばスチレンと一緒に、２成分系で使用される。
【００９０】
電子豊富（electron-rich）／電子不足（electron-poor）モノマー２成分系は、多くの場合、厚い着色被覆で使用される。例えば、ビニルエーテル／不飽和ポリエステル系が、粉末被覆系で使用され、スチレン／不飽和ポリエステル系が、ゲルコートで使用される。
【００９１】
適切な方法は、エチレン性不飽和重合性化合物が、少なくとも１個のオリゴマー化合物と少なくとも１個のモノマーとの混合物である、ものである。
【００９２】
興味深い方法は、エチレン性不飽和重合性化合物が、１）不飽和ポリエステル、特にマレイン酸、フマル酸および／またはフタル酸、ならびに１個以上のジオールから調製され、５００〜３，０００の分子量を有するものと、２）アクリラート、メタクリラートもしくはスチレン、またはこれらの組み合わせとの混合物である、ものである。
【００９３】
重要な方法は、また、エチレン性不飽和重合性化合物が、１）不飽和ポリエステルと、２）アクリラートもしくはメタクリラート、またはそれらの組み合わせとの混合物である、ものである。 
【００９４】
興味深い別の方法は、エチレン性不飽和重合性化合物が、１）不飽和ポリエステルアクリラートと、２）アクリラートもしくはメタクリラート、またはそれらの組み合わせとの混合物である、ものである。
【００９５】
本発明の光重合性被覆組成物は、更なる添加剤を追加的に含有することができる。その例は、早期重合を防ぐことを意図する熱抑制剤、例えば、ヒドロキノン、ヒドロキノン誘導体、ｐ−メトキシフェノール、β−ナフトール、または２，６−ジ（tert−ブチル）−ｐ−クレゾールのような立体障害フェノールである。暗闇保存安定性を向上させるため、ナフテン酸銅、ステアリン酸銅もしくはオクチル酸銅を含む銅化合物、トリフェニルホスフィン、トリブチルホスフィン、トリエチルホスファイト、トリフェニルホスファイトもしくはトリベンジルホスファイトを含むリン化合物、テトラメチルアンモニウムクロリドもしくはトリメチルベンジルアンモニウムクロリドのような第四級アンモニウム化合物、またはＮ−ジエチルヒドロキシルアミンのようなヒドロキシルアミン誘導体を加えることが可能である。重合中における大気酸素の排除は、パラフィンまたは同様のロウ様物質を加えることにより実施することができ、それらは、ポリマーにおいて溶解性が乏しいため、重合の開始時に表面に移動し、空気が系に進入することを防ぐ透明皮膜を形成する。同様に、酸素不透過性層を塗布することもできる。ＵＶ吸収剤、典型的にはヒドロキシフェニルベンゾトリアゾール、ヒドロキシフェニルベンゾフェノン、オキサニリドもしくはヒドロキシフェニル−ｓ−トリアジン型、またはこれらを組み合わせたものが、光安定剤として加えることができる。ＵＶ光線を吸収しない光安定剤、例えば、立体障害アミン（ＨＡＬＳ）類のものを加えることが有利でありうる。ＵＶ吸収剤またはＨＡＬＳの種類から選択される光安定剤は、個別に、または任意の組み合わせで使用することができる。
【００９６】
そのような標準的なＵＶ吸収剤及び光安定剤の例は下記である。
１．２−（２−ヒドロキシフェニル）ベンゾトリアゾール類、例えば、２−（２−ヒドロキシ−５−メチルフェニル）ベンゾトリアゾール、２−（３，５−ジ−tert−ブチル−２−ヒドロキシフェニル）ベンゾトリアゾール、２−（５−tert−ブチル−２−ヒドロキシフェニル）ベンゾトリアゾール、２−（２−ヒドロキシ−５−（１，１，３，３−テトラメチルブチル）フェニル）ベンゾトリアゾール、２−（３，５−ジ−tert−ブチル−２−ヒドロキシフェニル）−５−クロロ−ベンゾトリアゾール、２−（３−tert−ブチル−２−ヒドロキシ−５−メチルフェニル）−５−クロロ−ベンゾトリアゾール、２−（３−sec−ブチル−５−tert−ブチル−２−ヒドロキシフェニル）ベンゾトリアゾール、２−（２−ヒドロキシ−４−オクチルオキシフェニル）ベンゾトリアゾール、２−（３，５−ジ−tert−アミル−２−ヒドロキシフェニル）ベンゾトリアゾール、２−（３，５−ビス（α，α―ジメチルベンジル）−２−ヒドロキシフェニル）ベンゾトリアゾール、２−（３−tert−ブチル−２−ヒドロキシ−５−（２−オクチルオキシカルボニルエチル）フェニル）−５−クロロ−ベンゾトリアゾール、２−（３−tert−ブチル−５−〔２−（２−エチルヘキシルオキシ）−カルボニルエチル〕−２−ヒドロキシフェニル）−５−クロロ−ベンゾトリアゾール、２−（３−tert−ブチル−２−ヒドロキシ−５−（２−メトキシカルボニルエチル）フェニル）−５−クロロ−ベンゾトリアゾール、２−（３−tert−ブチル−２−ヒドロキシ−５−（２−メトキシカルボニルエチル）フェニル）ベンゾトリアゾール、２−（３−tert−ブチル−２−ヒドロキシ−５−（２−オクチルオキシカルボニルエチル）フェニル）ベンゾトリアゾール、２−（３−tert−ブチル−５−〔２−（２−エチルヘキシルオキシ）カルボニルエチル〕−２−ヒドロキシフェニル）ベンゾトリアゾール、２−（３−ドデシル−２−ヒドロキシ−５−メチルフェニル）ベンゾトリアゾール、２−（３−tert−ブチル−２−ヒドロキシ−５−（２−イソオクチルオキシカルボニルエチル）フェニルベンゾトリアゾール、２，２′−メチレン−ビス〔４−（１，１，３，３−テトラメチルブチル）−６−ベンゾトリアゾール−２−イルフェノール〕；２−〔３−tert−ブチル−５−（２−メトキシカルボニルエチル）−２−ヒドロキシフェニル〕−２Ｈ−ベンゾトリアゾールとポリエチレングリコール３００とのエステル交換生成物；下記式：
【００９７】
【化３１】
2005510355.tif 000017
【００９８】
（式中、Ｒは、３′−tert−ブチル−４′−ヒドロキシ−５′−２Ｈ−ベンゾトリアゾール−２−イルフェニルである）；２−〔２−ヒドロキシ−３−（α，α−ジメチルベンジル）−５−（１，１，３，３−テトラメチルブチル）−フェニル〕ベンゾトリアゾール；２−〔２−ヒドロキシ−３−（１，１，３，３−テトラメチルブチル）−５−（α，α−ジメチルベンジル）−フェニル〕ベンゾトリアゾール。
【００９９】
２．２−ヒドロキシベンゾフェノン類、例えば、４−ヒドロキシ、４−メトキシ、４−オクチルオキシ、４−デシルオキシ、４−ドデシルオキシ、４−ベンジルオキシ、４，２′，４′−トリヒドロキシおよび２′−ヒドロキシ−４，４′−ジメトキシ誘導体。
【０１００】
３．置換又は非置換の安息香酸のエステル類、例えば、４−tert−ブチル−フェニルサリチラート、サリチル酸フェニル、サリチル酸オクチルフェニル、ジベンゾイルレゾルシノール、ビス（４−tert−ブチルベンゾイル）レゾルシノール、ベンゾイルレゾルシノール、２，４−ジ−tert−ブチルフェニル３，５−ジ−tert−ブチル−４−ヒドロキシベンゾアート、ヘキサデシル３，５−ジ−tert−ブチル−４−ヒドロキシベンゾアート、オクタデシル３，５−ジ−tert−ブチル−４−ヒドロキシベンゾアート、２−メチル−４，６−ジ−tert−ブチルフェニル３，５−ジ−tert−ブチル−４−ヒドロキシベンゾアート。
【０１０１】
４．アクリラート類、例えばエチルα−シアノ−β，β−ジフェニルアクリラート、イソオクチルα−シアノ−β，β−ジフェニルアクリラート、メチルα−カルボメトキシシンナマート、メチルα−シアノ−β−メチル−ｐ−メトキシ−シンナマート、ブチルα−シアノ−β−メチル−ｐ−メトキシ−シンナマート、メチルα−カルボメトキシ−ｐ−メトキシシンナマートおよびＮ−（β−カルボメトキシ−β−シアノビニル）−２−メチルインドリン。
【０１０２】
５．立体障害アミン類、例えばビス（２，２，６，６−テトラメチル−４−ピペリジル）セバカート、ビス（２，２，６，６−テトラメチル−４−ピペリジル）スクシナート、ビス（１，２，２，６，６−ペンタメチル−４−ピペリジル）セバカート、ビス（１−オクチルオキシ−２，２，６，６−テトラメチル−４−ピペリジル）セバカート、ビス（１，２，２，６，６−ペンタメチル−４−ピペリジル）ｎ−ブチル−３，５−ジ−tert−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ′−ビス（２，２，６，６−テトラメチル−４−ピペリジル）ヘキサメチレンジアミンと４−tert−オクチルアミノ−２，６−ジクロロ−１，３，５−トリアジンとの直鎖または環式縮合物、トリス（２，２，６，６−テトラメチル−４−ピペリジル）ニトリロトリアセタート、テトラキス（２，２，６，６−テトラメチル−４−ピペリジル）−１，２，３，４−ブタン−テトラカルボキシラート、１，１′−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−tert−ブチルベンジル）マロナート、３−ｎ−オクチル−７，７，９，９−テトラメチル−１，３，８−トリアザスピロ〔４．５〕デカン−２，４−ジオン、ビス（１−オクチルオキシ−２，２，６，６−テトラメチルピペリジル）セバカート、ビス（１−オクチルオキシ−２，２，６，６−テトラメチルピペリジル）スクシナート、Ｎ，Ｎ′−ビス（２，２，６，６−テトラメチル−４−ピペリジル）ヘキサメチレンジアミンと４−モルホリノ−２，６−ジクロロ−１，３，５−トリアジンとの直鎖または環式縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ（４−ｎ−ブチルアミノ−１，２，２，６，６−ペンタメチルピペリジル）−１，３，５−トリアジンと１，２−ビス−（３−アミノプロピルアミノ）エタンとの縮合物、８−アセチル−３−ドデシル−７，７，９，９−テトラメチル−１，３，８−トリアザスピロ〔４．５〕デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−及び４−ステアリルオキシ−２，２，６，６−テトラメチルピペリジンの混合物、Ｎ，Ｎ′−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジン、ならびに４−ブチルアミノ−２，２，６，６−テトラメチルピペリジンとの縮合物（CAS Reg. No. 〔136504-96-6〕）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ〔４．５〕デカン、７，７，９，９−テトラメチル−２−シクロウンデシル−１−オキサ−３，８−ジアザ−４−オキソスピロ〔４，５〕デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ′−ビス−ホルミル−Ｎ，Ｎ′−ビス（２，２，６，６−テトラメチル−４−ピペリジル）ヘキサメチレンジアミン、４−メトキシ−メチレン−マロン酸と１，２，２，６，６−ペンタメチル−４−ヒドロキシピペリジンとのジエステル、ポリ〔メチルプロピル−３−オキシ−４−（２，２，６，６−テトラメチル−４−ピペリジル）〕シロキサン、マイレン酸無水物α−オレフィン−コポリマーと２，２，６，６−テトラメチル−４−アミノピペリジンまたは１，２，２，６，６−ペンタメチル−４−アミノピペリジンとの反応生成物。
【０１０３】
６．ヒドロキシ置換アルコキシ基によりＮ原子が置換されている立体障害アミン、例えば、１−（２−ヒドロキシ−２−メチルプロポキシ）−４−オクタデカノイルオキシ−２，２，６，６−テトラメチルピペリジン、１−（２−ヒドロキシ−２−メチルプロポキシ）−４−ヘキサデカノイルオキシ−２，２，６，６−テトラメチルピペリジン、１−オキシル−４−ヒドロキシ−２，２，６，６−テトラメチルピペリジンとｔ−アミルアルコールの炭素ラジカルとの反応性生成物、１−（２−ヒドロキシ−２−メチルプロポキシ）−４−ヒドロキシ−２，２，６，６−テトラメチルピペリジン、１−（２−ヒドロキシ−２−メチルプロポキシ）−４−オキソ−２，２，６，６−テトラメチルピペリジン、ビス（１−（２−ヒドロキシ−２−メチルプロポキシ）−２，２，６，６−テトラメチルピペリジン−４−イル）セバカート、ビス（１−（２−ヒドロキシ−２−メチルプロポキシ）−２，２，６，６−テトラメチルピペリジン−４−イル）アジパート、ビス（１−（２−ヒドロキシ−２−メチルプロポキシ）−２，２，６，６−テトラメチルピペリジン−４−イル）スクシナート、ビス（１−（２−ヒドロキシ−２−メチルプロポキシ）−２，２，６，６−テトラメチルピペリジン−４−イル）グルタラートおよび２，４−ビス｛Ｎ−〔１−（２−ヒドロキシ−２−メチルプロポキシ）−２，２，６，６−テトラメチルピペリジン−４−イル〕−Ｎ−ブチルアミノ｝−６−（２−ヒドロキシエチルアミノ）−ｓ−トリアジンのような化合物。
【０１０４】
７．オキサミド類、例えば、４，４′−ジオクチルオキシオキサニリド、２，２′−ジエトキシオキサニリド、２，２′−ジオクチルオキシ−５，５′−ジ−tert−ブチルオキサニリド、２，２′−ジドデシルオキシ−５，５′−ジ−tert−ブトキサニリド、２−エトキシ−２′−エチルオキサニリド、Ｎ，Ｎ′−ビス（３−ジメチルアミノプロピル）オキサミド、２−エトキシ−５−tert−ブチル−２′−エトキサニリドおよびそれと２−エトキシ−２′−エチル−５，４′−ジ−tert−ブトキサニリドとの混合物、ｏ−およびｐ−メトキシ−ジ置換オキサニリドの混合物、ならびにｏ−およびｐ−エトキシ−ジ置換オキサニリドの混合物。
【０１０５】
８．２−（２−ヒドロキシフェニル）−１，３，５−トリアジン類、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン，２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン，２−（２−ヒドロキシ−４−トリデシルオキシフェニル）−４，６−ビス（２，４−ジメチルフェニル）−１，３，５−トリアジン、２−〔２−ヒドロキシ−４−（２−ヒドロキシ−３−ブチルオキシ−プロピルオキシ）フェニル〕−４，６−ビス（２，４−ジメチルフェニル）−１，３，５−トリアジン、２−〔２−ヒドロキシ−４−（２−ヒドロキシ−３−オクチルオキシ−プロピルオキシ）フェニル〕−４，６−ビス（２，４−ジメチルフェニル）−１，３，５−トリアジン、２−〔４−（ドデシルオキシ／トリデシルオキシ−２−ヒドロキシプロポキシ）−２−ヒドロキシフェニル〕−４，６−ビス（２，４−ジメチルフェニル）−１，３，５−トリアジン、２−〔２−ヒドロキシ−４−（２−ヒドロキシ−３−ドデシルオキシ−プロポキシ）−フェニル〕−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス〔２−ヒドロキシ−４−（３−ブトキシ−２−ヒドロキシプロポキシ）フェニル〕−１，３，５−トリアジン、２−（２−ヒドロキシフェニル）−４−（４−メトキシフェニル）−６−フェニル−１，３，５−トリアジン、２−｛２−ヒドロキシ−４−〔３−（２−エチルヘキシル−１−オキシ）−２−ヒドロキシプロピルオキシ〕フェニル｝−４，６−ビス（２，４−ジメチルフェニル）−１，３，５−トリアジン、４，６−ビス（２，４−ジメチルフェニル)−２−〔２−ヒドロキシ−４−（２−ヒドロキシ−３−ノニルオキシプロポキシ）−５−（１−メチル−1−フェニルエチル）−フェニル〕−１，３，５−トリアジン。
【０１０６】
９．ホスファイト類およびホスホナイト類、例えば、トリフェニルホスファイト、ジフェニルアルキルホスファイト類、フェニルジアルキルホスファイト類、トリス（ノニルフェニル）ホスファイト、トリラウリルホスファイト、トリオクタデシルホスファイト、ジステアリルペンタエリトリトールジホスファイト、トリス（２，４−ジ−tert−ブチルフェニル）ホスファイト、ジイソデシルペンタエリトリトールジホスファイト、ビス（２，４−ジ−tert−ブチルフェニル）ペンタエリトリトールジホスファイト、ビス（２，６−ジ−tert−ブチル−４−メチルフェニル）−ペンタエリトリトールジホスファイト、ジイソデシルオキシペンタエリトリトールジホスファイト、ビス（２，４−ジ−tert−ブチル−６−メチルフェニル）ペンタエリトリトールジホスファイト、ビス（２，４，６−トリス（tert−ブチルフェニル）ペンタエリトリトールジホスファイト、トリステアリルソルビトールトリホスファイト、テトラキス（２，４−ジ−tert−ブチルフェニル）４，４′−ビフェニレンジホスホナイト、６−イソオクチルオキシ−２，４，８，１０−テトラ−tert−ブチル−ジベンゾ〔ｄ，ｆ〕〔１，３，２〕ジオキサホスフェピン、６−フルオロ−２，４，８，１０−テトラ−tert−ブチル−１２−メチル−ジベンゾ〔ｄ，ｇ〕〔１，３，２〕−ジオキサホスホシン、ビス（２，４−ジ−tert−ブチル−６−メチルフェニル）メチルホスファイト、ビス（２，４−ジ−tert−ブチル−６−メチルフェニル）エチルホスファイト、２，２′，２″−ニトリロ〔トリエチルトリス（３，３′，５，５′−テトラ−tert−ブチル−１，１′−ビフェニル−２，２′−ジイル）ホスファイト〕、２−エチルヘキシル（３，３′，５，５′−テトラ−tert−ブチル−１，１′−ビフェニル−２，２′−ジイル）ホスファイト。
【０１０７】
加えて、中でも充填剤、流動助剤、定着剤、ヒュームドシリカのようなレオロジー改質剤、顔料、染料、蛍光増白剤、湿潤剤および界面活性剤のような種類から選択される添加剤を、本発明の方法および組成物に使用することができる。
【０１０８】
有利には、本発明のヒドロキシフェニルベンゾトリアゾールの１種以上の混合物が使用される。別の特定の実施態様では、ヒドロキシフェニルトリアジンＵＶ吸収剤およびヒンダードアミン光安定剤からなる群より選択される追加の添加剤が使用される。ヒンダードアミン光安定剤は、Ｎ原子において任意の置換基、例えば、アルコキシおよびヒドロキシ置換アルコキシ基を有する立体障害アミン添加剤を包含する、一般的用語である。
【０１０９】
本発明の被覆膜の厚さ（乾燥皮膜厚）は、例えば、約５μ〜約１２５μである。例えば、本発明の乾燥（硬化）皮膜厚は、約５μ〜約１００μ、約５μ〜約７５μ、約５μ〜約５０μ、または約５μ〜約２５μである。例えば、本発明の乾燥皮膜厚は、約１２．５μ〜約１２５μ、約２５μ〜約１２５μ、約５０μ〜約１２５μ、約７５μ〜約１２５μ、または約１００μ〜約１２５μである。例えば、本発明の乾燥被覆膜厚は、約１２．５μ〜約８７．５μ、または約２５μ〜約６２．５μである。
【０１１０】
本発明により調製される皮膜は、例えば、ウィンドウフィルム、グラフィックオーバーコート、太陽熱制御膜、バックライトディスプレイフィルム、オーバーラミネートフィルム（エクステリアまたはインテリアデジタルグラフィック等）、標識、積層艶消し、インクジェット媒体被覆、エレクトロクロミック／フォトクロミック用途、オプティカルライトフィルム（optical light film）、安全ガラス／フロントガラス中間層、金型膜、転写式ステッカー、落書き防止膜、特殊包装用、コンパクトディスクコート、ポリマー支持体用（例えば、機械および自動車部品のようなプラスチック製部品用）の保護覆、および他の高性能薄膜用途に有利に使用される。
【０１１１】
本発明の皮膜は、下にある支持体をＵＶ放射線の悪影響から防ぐために特に効果的である。例えば、下にある支持体に存在する染料または顔料を退色から保護するために特に効果的である。
【０１１２】
上記支持体に液体組成物、溶液または懸濁液を塗布することにより、支持体表面を被覆することができる。溶媒およびその濃度の選択は、主に配合物の種類および使用される被覆方法に左右される。溶媒は、不活性であるべきであり、換言すれば、成分とあらゆる化学反応を起こすべきではなく、被覆操作の後、乾燥工程で再び除去することができるべきである。適切な溶媒の例は、メチルエチルケトン、イソブチルメチルケトン、シクロペンタノン、シクロヘキサノン、Ｎ−メチルピロリドン、ジオキサン、テトラヒドロフラン、２−メトキシエタノール、２−エトキシエタノール、１−メトキシ−２−プロパノール、１，２−ジメトキシエタン、酢酸エチル、酢酸ｎ−ブチルおよびエチル３−エトキシプロピオナートのような、ケトン、エーテルおよびエステル類である。懸濁液は、スピンコート、浸清塗り、流し塗り、ナイフコート、はけ塗り、噴霧またはリバースロール塗布のような既知の被覆技術により支持体に均一に塗布される。感光層を仮の軟質支持体に塗布し、次に積層により層を移転して最終支持体、例えば、銅積層回路基板を被覆することも可能である。
【０１１３】
本発明の方法は、更に放射線硬化性粉末被覆に使用することができる。粉末被覆は、固体樹脂、ならびに反応性二重結合を含むモノマー、例えば、マレアート、ビニルエーテル、アクリラート、アクリルアミドおよびその混合物に基づくことができる。ラジカルＵＶ硬化性粉末被覆は、例えば、文献"Radiation Curing of Powder Coating", Conference Proceedings, Radtech Europe 1993 by M. Wittig and Th. Gohmannで記載されているように、不飽和ポリエステル樹脂を、固体アクリルアミド（例えば、メチルメタクリルアミドグリコラート）および本発明のラジカル光開始剤系と混合して調製することができる。同様に、ラジカルＵＶ硬化性粉末被覆は、不飽和ポリエステル樹脂を、固体アクリラート、メタクリラートまたはビニルエーテルおよび本発明の光開始剤系と混合して調製することができる。粉末被覆は、また、例えば、ＤＥ−Ａ−４２２８５１４およびＥＰ−Ａ−０６３６６６９に記載されている結合剤を含むことができる。ＵＶ硬化性粉末被覆は、また、白色または着色顔料を含んでもよい。したがって、例えば、ルチル型二酸化チタンを、硬化された粉末被覆に良好な隠蔽力を与えるため、５０重量％までの濃度で使用することができる。この方法には、通常、粉末を静電または摩擦静電（tribostatic）吹付けにより支持体、例えば、金属または木材に塗布し、加熱して粉末を溶融し、平滑な膜が形成された後、例えば、中圧水銀灯、メタルハライドランプまたはキセノンランプを使用する紫外線および／または可視光線を用いて被覆を放射線硬化することが含まれる。放射線硬化性粉末被覆のその熱硬化性対応物に対する特に有利な点は、平滑で非常に光沢のある被覆の形成を確実にするため、粉末粒子が溶融した後、流動時間を選択的に延長できることである。熱硬化性系と異なり、放射線硬性化粉末被覆は、相対的に低い温度で溶融するので、寿命を縮める好ましくない影響がなく調製することができる。このため、木材またはプラスチックのような感熱性支持体の被覆としても適している。本発明の光開始剤系に加えて、粉末被覆配合物は、ＵＶ吸収剤を含むこともできる。適切な例は、上記項目１〜８に示されている。
【０１１４】
本発明の組成物の感光性は、一般的に、ＵＶ領域（約２００nm）から約６００nmまでの範囲である。適切な放射線は、例えば、日光または人工光源からの光を含む。したがって、多数の非常に異なる種類の光源を使用することができる。点光源および平面放熱器（ランプカーペット）の両方が適している。例は、カーボンアークランプ、キセノンアークランプ、中圧、高圧および低圧水銀灯、所望であれば金属ハロゲン化物でドープされているもの（金属ハロゲンランプ）、マイクロ波励起金属蒸気ランプ、エキシマーランプ、超化学線蛍光管、蛍光灯、アルゴン白熱灯、電子閃光灯、写真用投光ランプ、電子線およびＸ線である。例えば、Ｈｇランプ、鉄ドープＨｇランプまたはＧａドープＨｇランプが適している。日光と同等の人工光源を使用することができ、例えば、Philips TL05 または TL09 特殊蛍光灯ような特殊蛍光灯のような低強度ランプである。ランプと被覆される本発明の支持体との間隔は、用途、ランプの種類および／または強度に応じて変えることができ、例えば、２cm〜１５０cmである。また適切なものは、例えば、可視領域のレーザーである。硬化は、透明層（例えば、ガラスまたはプラスチックシートをはめた窓）の後ろで実施することができる。
【０１１５】
低強度で発光する光源を使用する場合、複雑で高価な装置は不必要であり、この場合の組成物は、特に特殊な外部用途に使用することができる。日光または日光と同等な光源による硬化は、ＵＶ硬化の標準ベルト移動法（the standard moving belt method）の代替法である。平面部品に特に適切なベルト移動法と対照的に、日光硬化は、静止物および固定物または構造物の外面被覆に使用することができる。これらは、典型的に、とりわけＥＰ−Ａ−１６０７２３に開示されているように、建物、建物の正面、橋、船または道路および用地のマーキングの被覆である。
【０１１６】
日光または日光と同等な光源による硬化は、省エネルギー型の方法であり、外面の塗装において揮発性有機成分の環境への放出が起こらない。しかし、日光または日光と同等な光源による硬化は、角度のある部分が日光に曝されるように設置されている物体の連続硬化にも適している。これに関連して、鏡または反射鏡を使用することもできる。 
【０１１７】
硬化性組成物も本発明の主題である。したがって、更に開示されているものは、光硬化性被覆組成物であって、
前記被覆組成物が、
ａ）少なくとも１種のエチレン性不飽和重合性化合物と、
ｂ）少なくとも１種の耐久性のある、および／または赤方偏移しているヒドロキシフェニルベンゾトリアゾールＵＶ吸収剤と、
ｃ）
ｉ）少なくとも１種のα−ヒドロキシケトン光開始剤、および
ii）少なくとも１種のビスアシルホスフィンオキシド光開始剤を含む光開始剤の組み合わせ、とを含むものである。 
個別の成分およびその選択肢は、既に上記で示されており、それらもこの組成物に適用される。
【０１１８】
下記の実施例は説明目的のためである。
【０１１９】
実施例１：溶液中のＵＶ吸収スペクトル
本発明のベンゾトリアゾールは、ベンゾトリアゾールのベンゾ環の５位に種々の電子求引置換基を有し、フェニル環の３位および５位に種々の置換基を有する。ＵＶ吸収スペクトルを、約２０mg/L濃度の酢酸エチル中で測定した。本発明の化合物は、ベンゾ環の５位に水素のみを有する化合物と比べて、明らかに赤方偏移した。
【０１２０】
【表１】
2005510355.tif 000018
化合物Ａは、オクチル３−（２Ｈ−ベンゾトリアゾール−２−イル）−５−tert−ブチル−４−ヒドロキシヒドロシンナメートである。
化合物Ｂは、２−（１−メチル−１−フェニル−エチル）−４−（１，１，３，３−テトラメチル−ブチル）−６−（５−トリフルオロメチル−ベンゾトリアゾール−２−イル）−フェノールである。
【０１２１】
実施例２：ＵＶ硬化性配合物
ウレタンアクリラートオリゴマー（２０ｇ、Bomar、BR 5824）、エトキシル化ビスフェノールＡジアクリラート（２０ｇ、Sartomer、SR 601）、プロポキシル化トリメチロールプロパントリアクリラート（３２ｇ、Sartomer、SR492）、ジ−トリメチロールプロパンテトラアクリラート（２５ｇ、Sartomer、SR 355）、ビス（２，４，６−トリメチルベンゾイル）−フェニルホスフィンオキシド（０．３３ｇ、Ciba、Irgacure（登録商標）819）、１−ヒドロキシシクロヘキシルフェニルケトン（２．６７ｇ、Ciba、Irgacure（登録商標）184）、および場合により本発明のベンゾトリアゾール（３ｇ、配合物の重量に基づき３％）を、必要な補助装置を備えた実験室規模の反応器に加えた。混合物を撹拌し、５０〜８０℃で１時間穏やかに加熱し、その後、塊を周囲温度に冷却し、更に１時間撹拌した。
【０１２２】
ＵＶ硬化皮膜の調製
Bird Filmアプリケーターを使用してアクリラート樹脂をガラスプレートに塗布し、続いて窒素雰囲気下、Fusionコンベヤーベルトシステム（窒素不活性化能力を有するFusionＵＶモデルDRS-10/12コンベヤーシステム）でＵＶ光線に曝露することにより、５０μ厚膜を調製した。ランプは、“D-lamp”（Ｆｅドープ水銀電球）を備えたFusion VPS/I600（F600シリーズ）照射器である。微量酸素分析器（Alpha Omega Instruments、Series 2000モデル）を使用して、光硬化している間、Ｏ2レベルを測定した。窒素のパージ下、コンベヤーベルトの速度５０ft/minで、酸素レベルは、典型的には＜２００ppmであった。
【０１２３】
VPS 600ユニットは、異なる電圧設定で操作され、それにより光の出力強度を制御した。ベルトの速度は、全操作の間中、５０ft/minの速度に維持した。
【０１２４】
実施例３：ＭＥＫ二重摩擦試験（Double Rub Test）
耐溶剤性は、ＭＥＫ（メチルエチルケトン）二重摩擦試験を使用して測定した。この手順は、Z. Jovanovic et al Verfkroniek 2001, 74(11), 29-32で見出される。被覆の表面を破損または損傷するために必要な二重摩擦の回数は、Crockmeter (Am. Assoc. of Textile Chemist Colorants、米国特許第２，１１４，８３１号)を使用して測定した。
【０１２５】
ＭＥＫ二重摩擦は、耐溶剤性と相互に関連し、硬化度を増加させる。硬化度は、光開始剤を活性化するために使用される光線の量と関連する。一般的に、ＭＥＫ二重値は、光線量の増加関数であり、ある一定の平坦値に達する。ＭＥＫ二重摩擦の最大値１００は、これらの被覆が完全に硬化されていると解釈され、換言すれば、ＭＥＫ値の１００以上が得られた場合、耐溶剤性は、光線量と無関係である。
【０１２６】
【表２】
2005510355.tif 000019
【０１２７】
ＵＶＡ＝紫外線吸収剤
化合物Ｂは、２−（１−メチル−１−フェニル−エチル）−４−（１，１，３，３−テトラメチル−ブチル）−６−（５−トリフルオロメチル−ベンゾトリアゾール−２−イル）−フェノールである。
【０１２８】
これは、被覆が赤方偏移ベンゾトリアゾールの存在下で容易に硬化され、それが硬化率または硬化速度に有害ではないということ実証した。
【０１２９】
実施例４：親指ひねり試験（Thumb-Twist Test）
親指ひねり試験を使用して硬化の程度を評価し、これは合否判定試験であった。この試験の参考は、C. Lowe, Volume VI, Test methods for UV & EB Curable Systems, p. 74 (Wiley/SITA Series in Surface Coatings Technology, SITA Technology Limited, 1996)である。ＵＶ線量を増加させながら曝露して、一連の被覆を実施した。親指ひねりが表面の損傷を起こした場合に不合格とし、それは被覆が硬化不足であることを示している。親指ひねりに合格するために必要な線量は、表面の損傷が起こらない場合のものである。
【０１３０】
【表３】
2005510355.tif 000020
【０１３１】
ＵＶＡ＝紫外線吸収剤
化合物Ｂは、２−（１−メチル−１−フェニル−エチル）−４−（１，１，３，３−テトラメチル−ブチル）−６−（５−トリフルオロメチル−ベンゾトリアゾール−２−イル）−フェノールである。
【０１３２】
これは、被覆が赤方偏移ベンゾトリアゾールの存在下で容易に硬化され、それが硬化率または硬化速度に有害ではないということ更に実証した。
【０１３３】
実施例５：ＵＶ安定性および耐光脱色性
ＵＶ吸収スペクトルを硬化皮膜から取って、ＵＶ硬化の間にＵＶ吸収剤の光脱色が起こるかどうかを測定した。光学濃度がほとんどか、全く変化しないことが、極めて望ましい。
【０１３４】
【表４】
2005510355.tif 000021
【０１３５】
配合物は、それぞれ、３重量％の２−（１−メチル−１−フェニル−エチル）−４−（１，１，３，３−テトラメチル−ブチル）−６−（５−トリフルオロメチル−ベンゾトリアゾール−２−イル）−フェノールを含有する。
【０１３６】
ＵＶ吸収剤から起こった吸収（光学密度）は、実験の誤差の範囲内であり、光線量に対して不変である。硬化被覆におけるＵＶ吸収剤のＵＶ吸収スペクトルに変化が起こらなかったという事実は、本発明の化合物が、ＵＶ曝露条件下で残存できることを実証した。更に、極めて高い光曝露下（＞１３J/cm2）においても、これらの化合物の光退色が起こらなかったことが見出された。この結果は、本発明の化合物が、現在研究中のものよりもさらに高い曝露を必要とする光硬化性被覆にも使用することができることを実証した。 
【０１３７】
実施例６
１重量％のヒンダードアミン光安定剤、例えば、Ciba Specialty Chemicalsから入手可能なTinuvin（登録商標）123、ビス（１−オクチルオキシ−２，２，６，６−テトラメチル−４−ピペリジル）セバカートを更に含めて、実施例２〜５を繰り返した。すばらしい結果が得られた。
【０１３８】
実施例７
ＵＶＡを、２種のヒドロキシフェニルベンゾトリアゾールの１：１混合物またはヒドロキシフェニルベンゾトリアゾールとヒドロキシフェニルトリアジンの１：１混合物に代えて、実施例２〜６を繰り返した。例えば、
２−（１−メチル−１−フェニル−エチル）−４−（１，１，３，３−テトラメチル−ブチル）−６−（５−トリフルオロメチル−ベンゾトリアゾール−２−イル）−フェノール及び２−（１−メチル−１−フェニル−エチル）−４−（１，１，３，３−テトラメチル−ブチル）−６−（ベンゾトリアゾール−２−イル）−フェノール又は
２−（１−メチル−１−フェニル−エチル）−４−（１，１，３，３−テトラメチル−ブチル）−６−（５−トリフルオロメチル−ベンゾトリアゾール−２−イル）−フェノール及び２−〔４−（ドデシルオキシ／トリデシルオキシ−２−ヒドロキシプロポキシ）−２−ヒドロキシフェニル〕−４，６−ビス（２，４−ジメチルフェニル）１，３，５−トリアジン
の１：１混合物である。
すばらしい結果が得られた。
【国際調査報告】
2005510355.tif 000037
2005510355.tif 000038
2005510355.tif 000039
2005510355.tif 000040